(57)【要約】  高い水銀蒸気圧下であっても、クラックの発生が抑制される高圧放電ランプ（１００）を提供するために、内部に放電空間を有する発光部（１０３）と当該発光部（１０３）に連設された封止部（１０４）とを有するガラス製の発光管（１０２）と、一端部が前記放電空間内に対向配置され他端部が金属箔（１０５）と接続された状態で前記封止部（１０４）内に埋設された一対の電極（１０１）と、を備え、前記一対の電極（１０１）の埋設部分に少なくとも一つの凸部（１０１ｃ）が形成されている構成の高圧放電ランプ（１００）とする。
2010140379.tif 000002
【特許請求の範囲】
【請求項１】
内部に放電空間を有する発光部と当該発光部に連設された封止部とを有するガラス製の発光管と、一端部が前記放電空間内に対向配置され他端部が金属箔と接続された状態で前記封止部内に埋設された一対の電極と、を備えた高圧放電ランプであって、
前記一対の電極の埋設部分に少なくとも一つの凸部が形成されていることを特徴とする高圧放電ランプ。
【請求項２】
前記凸部は、前記電極の埋設部分における電極軸心方向両端領域の少なくとも一方に形成されていることを特徴とする請求項１記載の高圧放電ランプ。
【請求項３】
前記凸部は、点在していることを特徴とする請求項１または２に記載の高圧放電ランプ。
【請求項４】
前記凸部の高さは、前記電極の埋設部分における前記凸部以外の部分の表面粗さの最大高さＲmaxよりも高いことを特徴とする請求項１〜３のいずれか１項に記載の高圧放電ランプ。
【請求項５】
前記凸部の高さは、１０μｍ以上１００μｍ以下の範囲内であることを特徴とする請求項１〜４のいずれか１項に記載の高圧放電ランプ。
【請求項６】
前記凸部と前記電極の埋設部分における前記凸部以外の部分との結晶構造が異なることを特徴とする請求項１〜５のいずれか１項に記載の高圧放電ランプ。
【請求項７】
前記凸部は、略円錐形状であることを特徴とする請求項１〜６のいずれか１項に記載の高圧放電ランプ。
【請求項８】
前記凸部は、酸性溶液で処理された高融点の金属粒子であることを特徴とする請求項１記載の高圧放電ランプ。
【請求項９】
前記金属粒子が、モリブデン、タングステン、およびレニウムからなる群より選ばれる１以上の高融点の金属粒子であることを特徴とする請求項８に記載の高圧放電ランプ。
【請求項１０】
前記酸性溶液が、過酸化水素水、フッ酸、硝酸、王水、およびフッ硝酸からなる群より選ばれる１以上の酸性溶液であることを特徴とする請求項８または９に記載の高圧放電ランプ。
【請求項１１】
前記電極の埋設部分には、内壁面に前記高融点の金属粒子が塗布されたガラス製の細管が嵌め込まれていることを特徴とする請求項８〜１０のいずれか１項に記載の高圧放電ランプ。
【請求項１２】
請求項１〜１１のいずれか１項に記載の高圧放電ランプと、
前記高圧放電ランプからの射出光が前記反射面によって反射されるように前記高圧放電ランプが内部に取り付けられた、凹状の反射面を有する反射鏡とを備えることを特徴とするランプユニット。
【請求項１３】
請求項１２に記載のランプユニットと、
前記ランプユニットからの照明光が変調して光学像を形成する光学ユニットと、
前記光学像を拡大投射する投射装置とを備えることを特徴とする投射型画像表示装置。
【請求項１４】
内部に放電空間を有する発光部と当該発光部に連設された封止部とを有するガラス製の発光管と、一端部が前記放電空間内に対向配置された一対の電極と、当該電極の他端部に接続された状態で前記封止部内に埋設された金属箔と、を備えた高圧放電ランプであって、
前記金属箔に少なくとも一つの凸部が形成されていることを特徴とする高圧放電ランプ。
【請求項１５】
（ａ）内部に放電空間を有する発光部と当該発光部に連設された封止部とを有するガラス製のを準備する工程と、
（ｂ）本体部および表面に酸性溶液で処理された高融点の金属粒子が点在する棒状部を備えた電極を準備する工程と、
（ｃ）前記本体部が前記発光部の内部に突出するように、前記封止部に対して前記棒状部を挿入する工程と、
（ｄ）前記封止部を加熱溶解させた状態で圧接することにより、前記棒状部を封止する工程と、
を有する、ことを特徴とする高圧放電ランプの製造方法。
【発明の詳細な説明】
【技術分野】
【０００１】
本発明は、高圧放電ランプ、ランプユニット、投射型画像表示装置、および高圧放電ランプの製造方法に関する。
【背景技術】
【０００２】
近年、液晶プロジェクタのような投射型画像表示装置の光源として、例えば、水銀蒸気圧が２０［ＭＰａ］以上になるようなショートアーク型の高圧放電ランプが注目されている。なぜならば、このような高圧放電ランプは、点光源に近く、かつ点灯時の水銀蒸気圧の高さから、高輝度・高演色の実現が期待されるためである。【０００３】
ショートアーク型の高圧放電ランプは、内部に放電空間を有する発光部と当該発光部に連設された封止部とを有するガラス製の発光管と、一端部が前記放電空間内に対向配置され他端部が金属箔と接続された状態で前記封止部内に埋設された一対の電極とを備えた構造を有する（例えば特許文献１等参照）。なお、高圧放電ランプのことを単に「ランプ」と称することもある。
【先行技術文献】
【特許文献】
【０００４】
【特許文献１】特許第３４８０４５３号公報
【発明の概要】
【発明が解決しようとする課題】
【０００５】
ところで、最近、ランプの高輝度化・高効率化に伴って、点灯中の水銀蒸気圧が３００気圧（約３０ＭＰａ）を超えるような超高圧放電ランプの開発が求められており、より耐圧性能が高く、クラックが発生しにくいランプの提案が望まれている。しかし、従来の技術では、例えば、発光物質として、発光部内に０．２０［ｍｇ／ｍｍ3］の水銀を封入した高圧放電ランプにおいて、クラックの発生を抑制しうる効果は得られるものの、実験的に０．２５［ｍｇ／ｍｍ3］〜０．３８［ｍｇ／ｍｍ3］の水銀を封入した高圧放電ランプを試作したところ、当該ランプにおいて、累積点灯時間の初期段階、例えば製造プロセスのエージング中に封止部が破損することが分かった。そのため、高圧水銀蒸気圧下であっても、クラックの発生が抑制される高圧放電ランプの開発が強く望まれている。【０００６】
本発明は、上記課題に鑑みてなされたものであり、高い水銀蒸気圧下であっても、クラックの発生が抑制される高圧放電ランプおよび当該ランプの製造方法の提供を第一の目的とする。また、当該高圧放電ランプを用いることにより、高画像表示性能を有するランプユニット、およびそのランプユニットを用いた投射型画像表示装置を提供することを第二の目的とする。
【課題を解決するための手段】
【０００７】
上記の課題を解決するために、本発明の一態様に係る高圧放電ランプは、内部に放電空間を有する発光部と当該発光部に連設された封止部とを有するガラス製の発光管と、一端部が前記放電空間内に対向配置され他端部が金属箔と接続された状態で前記封止部内に埋設された一対の電極と、を備えた高圧放電ランプであって、前記一対の電極の埋設部分に少なくとも一つの凸部が形成されていることを特徴とする。【０００８】
上記の課題を解決するために、本発明の一態様に係る高圧放電ランプは、内部に放電空間を有する発光部と当該発光部に連設された封止部とを有するガラス製の発光管と、一端部が前記放電空間内に対向配置された一対の電極と、当該電極の他端部に接続された状態で前記封止部内に埋設された金属箔と、を備えた高圧放電ランプであって、前記金属箔に少なくとも一つの凸部が形成されていることを特徴とする。【０００９】
本発明の一態様に係るランプユニットは、前記高圧放電ランプと、前記高圧放電ランプからの射出光が前記反射面によって反射されるように前記高圧放電ランプが内部に取り付けられた、凹状の反射面を有する反射鏡とを備えることを特徴とする。【００１０】
本発明の一態様に係る投射型表示装置は、前記ランプユニットと、前記ランプユニットからの照明光が変調して光学像を形成する光学ユニットと、前記光学像を拡大投射する投射装置とを備えることを特徴とする。【００１１】
本発明の一態様に係る高圧放電ランプの製造方法は、
（ａ）内部に放電空間を有する発光部と当該発光部に連設された細管部とを有するガラス製の容器を準備する工程と、
（ｂ）本体部および表面に酸性溶液で処理された高融点の金属粒子が点在する棒状部を備えた電極を準備する工程と、
（ｃ）前記本体部が前記発光部の内部に突出するように、前記封止部に対して前記棒状部を挿入する工程と、
（ｄ）前記封止部を加熱溶解させた状態で圧接することにより、前記棒状部を封止する工程と、
を有する、ことを特徴とする。
【発明の効果】
【００１２】
本発明の一態様に係る高圧放電ランプは、点灯中の水銀蒸気圧が３００気圧を超えるような超高圧水銀蒸気圧であっても、電極と発光管の封止部との界面において、クラックの発生を抑制することができる。そのため、高水銀蒸気圧下でランプを点灯させても、クラックによる発光管の破損が抑制されるから、結果として、信頼性が高く、長寿命である高圧放電ランプが得られる。電極を構成する金属と封止部を構成する石英ガラスとは熱膨張係数の差が大きいので、例えば、石英ガラスを加熱溶融させ電極を封止した場合、両者の熱膨張係数差に起因して封止部の石英ガラスに歪が発生し、電極と封止部との界面においてクラックが発生するおそれが高い。本発明の一態様に係る高圧放電ランプは、一対の電極の埋設部分に少なくとも一つの凸部が形成されているため、封止部の歪みの発生が抑制され、クラックの発生が抑制される。【００１３】
また、本発明の一態様に係る高圧放電ランプは、凸部が、電極の埋設部分における電極軸心方向両端領域の少なくとも一方に形成されていることが好ましい。発明者らの検討によると、発光管の封止部のうち、特にクラックが発生しやすいのは、電極の埋設部分における電極軸心方向両端領域に近接した部位であった。これら部位は、加工時やランプ点灯消灯時に熱による膨張収縮が大きい部位であり、またランプ点灯中のアークの熱が伝導することにより温度が約１０００［℃］付近にまで達し、熱膨張しやすい部位であるため、その部分に歪みが発生し易いためであると考えられる。このような歪の発生し易い部分に凸部を形成することで効果的にクラックの発生を抑制することができる。【００１４】
また、本発明の一態様に係る高圧放電ランプは、凸部が点在していることが好ましい。これにより、応力を分散することができ、歪みの発生をさらに抑制することができる。【００１５】
また、本発明の一態様に係る高圧放電ランプは、凸部の高さは、電極の埋設部分における前記凸部以外の部分の表面粗さの最大高さＲmaxよりも高いことが好ましい。これにより、凸部が、電極の表面における前記凸部以外の部分に優先して封止部のガラスと接触するため、歪みの発生をより抑制することができる。【００１６】
また、本発明の一態様に係る高圧放電ランプは、凸部の高さが、１０μｍ以上１００μｍ以下の範囲内であることが好ましい。これにより、凸部が電極の表面における凸部以外の部分にさらに優先して封止部のガラスと接触することができるため、歪みの発生をさらに抑制することができる。【００１７】
また、本発明の一態様に係る高圧放電ランプは、凸部と電極の埋設部分における前記凸部以外の部分との結晶構造が異なることが好ましい。このような結晶構造の異なる凸部は、電極の表面にレーザーを照射することで形成することができる。【００１８】
また、本発明の一態様に係る高圧放電ランプは、凸部が略円錐形状であることが好ましい。これにより、凸部の先端部に応力が集中しやすく、封止部の応力分散の効果を向上し、歪みの発生をより抑制することができる。【００１９】
また、本発明の一態様に係る高圧放電ランプは、凸部が酸性溶液で処理された高融点の金属粒子であることが好ましい。鋭意検討を重ねた結果、発明者らは、電極と封止部との界面において、熱による膨張収縮時における両部材の挙動に着目し、本発明を見出すにいたった。電極と封止部との界面に酸性溶液で処理された高融点の金属粒子を介在させると、電極と封止部との膨張収縮量の違いによって生じる応力を大きく緩和するという緩衝材のような作用を担うため、結果として、クラックの発生を抑制することができる。【００２０】
また、本発明の一態様に係る高圧放電ランプは、金属粒子が、モリブデン、タングステン、およびレニウムからなる群より選ばれる１以上の高融点の金属粒子であることが好ましい。これらの金属粒子は、純度３Ｎ（９９．９［％］）以上の市販品として容易に入手可能だからである。【００２１】
また、本発明の一態様に係る高圧放電ランプは、酸性溶液が、過酸化水素水、フッ酸、硝酸、王水、およびフッ硝酸からなる群より選ばれる１以上の酸性溶液であることが好ましい。これらの酸性溶液は、モリブデン、タングステン、およびレニウムを溶解させる作用が強いためである。【００２２】
また、本発明の一態様に係る高圧放電ランプは、電極の埋設部分に、内壁面に前記高融点の金属粒子が塗布された石英ガラス製の細管が嵌め込まれていることが好ましい。このような構成は、電極と封止部との界面領域におけるクラックの発生を抑制する上で好適である。【００２３】
また、本発明の一態様に係る高圧放電ランプは、金属箔に少なくとも一つの凸部が形成されているため、点灯中の水銀蒸気圧が３００気圧を超えるような超高圧水銀蒸気圧であっても、前記金属箔と発光管の封止部との界面において、クラックの発生を抑制することができる。そのため、高水銀蒸気圧下でランプを点灯させても、クラックによる発光管の破損が抑制されるから、結果として、信頼性が高く、長寿命である高圧放電ランプが得られる。金属箔を構成する金属と封止部を構成する石英ガラスとは熱膨張係数の差が大きいので、例えば、石英ガラスを加熱溶融させ金属箔を封止した場合、両者の熱膨張係数差に起因して封止部の石英ガラスに歪が発生し、金属箔と封止部との界面においてクラックが発生するおそれが高い。本発明の一態様に係る高圧放電ランプは、金属箔に少なくとも一つの凸部が形成されているため、封止部の歪みの発生が抑制され、クラックの発生が抑制される。【００２４】
本発明の一態様に係るランプユニットは、封止部の歪みやクラックの発生を抑制した上記高圧放電ランプを備えるため、高画像表示性能を有し信頼性が高い。【００２５】
本発明の一態様に係る投射型画像表示装置は、封止部の歪みやクラックの発生を抑制した上記高圧放電ランプを備えるため、高画像表示性能を有し信頼性が高い。【００２６】
本発明に係る高圧放電ランプの製造方法は、本体部および表面に酸性溶液で処理された高融点の金属粒子が点在する棒状部を備えた電極を準備する工程を有するため、封止部の歪みやクラックの発生を抑制した高圧放電ランプを製造することができる。
【図面の簡単な説明】
【００２７】
【図１】本発明の第１の実施形態に係る高圧放電ランプの長手方向の中心軸を含む断面図
【図２】同じく高圧放電ランプの長手方向の中心軸を含む要部拡大断面図
【図３】同じく高圧放電ランプの棒状部の５００倍の電子顕微鏡写真
【図４】同じく高圧放電ランプの変形例１の長手方向の中心軸を含む要部拡大断面図
【図５】同じく高圧放電ランプの変形例２の長手方向の中心軸を含む要部拡大断面図
【図６】同じく高圧放電ランプの変形例３の長手方向の中心軸を含む要部拡大断面図
【図７】同じく高圧放電ランプの変形例４の長手方向の中心軸を含む要部拡大断面図
【図８】同じく高圧放電ランプの変形例５の長手方向の中心軸を含む要部拡大断面図
【図９】ランプＡの歪みを示す要部拡大正面図
【図１０】ランプＢの歪みを示す要部拡大正面図
【図１１】ランプＣの歪みを示す要部拡大正面図
【図１２】ランプＤの歪みを示す要部拡大正面図
【図１３】ランプＥの歪みを示す要部拡大正面図
【図１４】ランプＦの歪みを示す要部拡大正面図
【図１５】ランプＧの歪みを示す要部拡大正面図
【図１６】凸部による歪低減効果を説明するための模式図
【図１７】凸部周辺の結晶状態を示す概念図
【図１８】（ａ）本発明の第１の実施形態に係る高圧放電ランプの変形例５の長手方向の中心軸を含む要部拡大断面図、（ｂ）同じく高圧放電ランプの変形例６の長手方向の中心軸を含む要部拡大断面図
【図１９】（ａ）本発明の第２の実施形態に係る高圧放電ランプの正面断面図、（ｂ）同じく高圧放電ランプの左側面断面図
【図２０】本発明の第３の実施形態に係る高圧放電ランプの構成を示す断面図
【図２１】（ａ）本発明の第３の実施形態に係る高圧放電ランプのうち、電極の構成を示す断面図、（ｂ）（ａ）に示す電極を形成する方法についての説明図、（ｃ）（ａ）に示す電極を形成する方法についての説明図
【図２２】本発明の第３の実施形態の結果を示す図
【図２３】本発明の第３の実施形態の結果を示す図
【図２４】本発明の第４の実施形態に係るランプユニットの一部切欠斜視図
【図２５】本発明の第５の実施形態に係る投射型画像表示装置の斜視図
【図２６】本発明の第６の実施形態に係る投射型画像表示装置の斜視図
【発明を実施するための形態】
【００２８】
以下、図面を示しながら、本発明の最良な実施形態について説明する。本発明において、数字範囲を示す「〜」という符号は、その両端の数値を含む。また、各図面において、構成部品および構成部品間の縮尺は実際のものとは異なる。
【００２９】
〔第１の実施形態〕
本発明の第１の実施形態に係る高圧放電ランプの構成を図１に、同じく要部拡大断面図を図２にそれぞれ示す。本発明の第１の実施形態に係る高圧放電ランプ（以下、「高圧放電ランプ１００」という。）は、例えば定格電力が３００［Ｗ］であって、内部に電極１０１が配置されたガラス製の発光管１０２を備え、発光管１０２は内部に封入物が封入され、かつ放電空間が形成されている発光部１０３と、発光部１０３に連設された封止部１０４とを有する。なお、図示の便宜上、図１における電極１０１、後述する金属箔１０５およびリード線１０６と、図２における電極１０１とは、断面で切らずに図示している。
【００３０】
発光部１０３は、放電空間が形成される部分であり、透光性材料である石英ガラスで形成された球状体または楕円球状体の部材である。発光部１０３の形状は、例えば、外径が約１２［ｍｍ］、内径が約５［ｍｍ］の略球状であって、内部に内容積が約０．１［ｃｍ3］の放電空間を有する。なお、発光部１０３の外径、内径、および放電空間の内容積等は特に限定されず、高圧放電ランプ１００の仕様によって適宜設計変更してよい。
【００３１】
発光部１０３の内部には、発光物質である水銀（Ｈｇ）、始動補助用の希ガスである例えばアルゴンガス（Ａｒ）、およびハロゲン物質である例えば臭素（Ｂｒ）がそれぞれ所定量封入されている。
【００３２】
容量が０．１ｃｍ3程度の発光部１０３の中に、発光物質として約０．３［ｍｇ／ｍｍ3］の水銀と、始動補助用として約３０［ｋＰａ］の希ガスと、ハロゲン物質として約１０-7［μｍｏｌ／ｍｍ3］〜１０-2［μｍｏｌ／ｍｍ3］程度の臭素を封入すれば、ランプ点灯中の水銀蒸気圧は３００気圧程度になる。
【００３３】
希ガスは、例えばアルゴン（Ａｒ）、クリプトン（Ｋｒ）、キセノン（Ｘｅ）のいずれか、またはそれらの中から少なくとも２種以上の混合ガス等を用いることができる。ハロゲン物質は、例えばヨウ素（Ｉ）、臭素（Ｂｒ）、塩素（Ｃｌ）のいずれか、またはそれらの少なくとも２種以上の混合物質等を用いることができる。また、ランプ点灯中の水銀蒸気圧は３００気圧程度に限定されず、発光部１０３に封入する水銀の量などを適宜変更することにより、任意に調整してもよい。
【００３４】
封止部１０４は、石英ガラスを溶融状態で圧着することにより形成された略円柱形状の部材であり、発光部１０３を気密に封止する。封止部１０４を形成する方法は、例えば、公知のシュリンクシール法などが挙げられるが、特に限定されない。封止部１０４の外径、長さ、形状等も特に限定されず、高圧放電ランプ１００の仕様に応じて適宜変更してもよい。
【００３５】
発光部１０３の内部には、例えばタングステンで形成された一対の電極１０１が対向して配置されている。電極１０１は、本体部１０１ａと本体部１０１ａに接続される棒状部１０１ｂとを有する。電極１０１は、本体部１０１ａ側の一端部が放電空間の内部に位置し、かつ棒状部１０１ｂ側の他端部が後述する金属箔１０５と例えば溶接によって接続された状態で封止部１０４に封止されるように配置されている。電極１０１における封止部１０４内に埋設された部分が電極１０１の埋設部分である（図３参照）。
【００３６】
棒状部１０１ｂは、その横断面の形状が例えば、略円形をした略円柱体であって、タングステン等で形成された金属部材である。高輝度化等の観点から、一対の電極１０１間の距離Ｌｄは、例えば、ショートアーク型の高圧放電ランプの場合、点光源に近づけるために、０．５［ｍｍ］以上２．０［ｍｍ］以下の範囲内で適宜調整されることが好ましい（図１参照）。
【００３７】
本体部１０１ａは、例えば棒状部１０１ｂの一端部にタングステン製のコイルを巻きつけることにより形成されている。
【００３８】
なお、本体部１０１ａおよび棒状部１０１ｂは、タングステン製の金属棒およびコイルの構成に限らず、例えば、タングステン製の金属棒を、本体部１０１ａの径が棒状部１０１ｂの径よりも大きくなるように切削して形成されたものであってもよい。また、本体部１０１aの先端部から棒状部１０１ｂの先端部が突出していてもよい。
【００３９】
封止部１０４において、棒状部１０１ｂにおける本体部１０１ａの反対側の端部は、例えばその周面において、金属箔１０５の一端部と接続されている。金属箔１０５は、例えば、長方形状であって、モリブデン等の金属部材である。金属箔１０５は、発光部１０３側の一端部が棒状部１０１ｂの端部と重ねられた状態で封止部１０４に埋設されており、他端部がリード線１０６の一端部に接続されている。このように棒状部１０１ｂと金属箔１０５とが接続された状態で封止部１０４に埋設されていると、放電空間の気密性が向上するため好ましい。なお、棒状部１０１ｂと金属箔１０５とが接続される箇所は、特に限定されるものではないが、溶接部分の長さ、すなわち金属箔１０５の電極１０１側の端部から棒状部１０１ｂの金属箔１０５側の端部までの最短距離ｄは、１．０［ｍｍ］以上１．５［ｍｍ］以下の範囲内で適宜調整することが好ましい。棒状部１０１ｂおよび金属箔１０５の接続は、例えばレーザー溶接や抵抗溶接等を用いることができる。
【００４０】
図２に示すように、棒状部１０１ｂの表面における封止部１０４の発光部１０３側の端部または金属箔１０５側の端部に少なくとも１つの凸部１０１ｃが形成されている。
【００４１】
棒状部１０１ｂの５００倍の電子顕微鏡写真を図３に示す。図３に示すように、凸部１０１ｃは、棒状部１０１ｂの周面から電極軸心Ｘに対して略垂直な方向に突出して形成されている。この凸部１０１ｃにより、封止部１０４の歪みを低減し、クラックの発生を抑制することができる。
【００４２】
本実施形態における高圧放電ランプの具体的数値は、例えば、次の通りである。
【００４３】
発光部の中央部における内径φａｉ：５［ｍｍ］
外径φａｏ：１２［ｍｍ］
発光部の内容積：０．１［ｃｍ3］
電極間距離Ｌｄ：１．２［ｍｍ］
水銀封入量：０．３５［ｍｇ／ｍｍ3］
アルゴンガス封入量：３０［ｋＰａ］（２５［℃］）
臭素封入量：０．５×１０-3［μｍｏｌ］
（実験）
発明者らは、高圧放電ランプ１００が封止部１０４の歪みの発生を抑制し、クラックの発生を抑制することができることを確認するために、封止部１０４の歪みおよびクラックを確認する実験を行った。
【００４４】
まず、高圧放電ランプ１００と実質的に同じ構成を有し、棒状部１０１ｂの表面における封止部１０４の発光部１０３側の端部に１つの凸部１０１ｃが形成されているものをランプＡとした。また、図４に示すように、棒状部１０１ｂの表面における金属箔１０５側の端部に１つの凸部１０１ｃが形成されている点を除いてランプＡと実質的に同じ構成を有するものをランプＢとした。また、図５に示すように、棒状部１０１ｂの表面における金属箔１０５側の端部にも凸部１０１ｃが形成されている点を除いて、ランプＡと実質的に同じ構成を有するものをランプＣとした。さらに、図６に示すように、棒状部１０１ｂの表面における封止部１０４の発光部１０３側の端部と、金属箔１０５側の端部との間にも凸部１０１ｃが形成されている点を除いて、ランプＣと実質的に同じ構成を有するものをランプＤとした。また、図７に示すように、棒状部１０１ｂの表面における封止部１０４の発光部１０３側の端部と、金属箔１０５側の端部との間にわたって環状に凸部１０１ｃが形成されている点を除いて、ランプＡと実質的に同じ構成を有するものをランプＥとした。また、図８に示すように、棒状部１０１ｂの表面における封止部１０４の発光部１０３側の端部と、金属箔１０５側の端部との間にわたって螺旋状に凸部１０１ｃが形成されている点を除いて、ランプＡと実質的に同じ構成を有するものをランプＦとした。さらに、比較のために、棒状部１０１ｂの表面に凸部１０１ｃが形成されていない点を除いて、ランプＡと実質的に同じ構成を有するものをランプＧとした。なお、図示の便宜上、図４〜８における電極１０１は、断面で切らずに図示している。
【００４５】
実験は、ランプ点灯前、エージング後、エージング後１００［ｈ］点灯時、エージング後２５０ｈ点灯時、エージング後５００ｈ点灯時、エージング後１０００［ｈ］点灯時において、封止部のクラックを目視で確認した。実験試料は、各３本ずつ作成し、そのうち１本でも封止部の性能に影響するようなクラックが発生している場合に「×」と評価し、３本とも封止部の性能に影響するようなクラックが発生していない場合に「○」と評価した。実験結果を表１に示す。
【００４６】
【表１】
2010140379.tif 000003
表１に示すように、実施例に係るランプＡ〜Ｆにおいては、ランプ点灯前の初期、エージング後および１００［ｈ］〜１０００［ｈ］点灯後ともに封止部の性能に影響するようなクラックは発生していなかった。一方、比較例に係るランプＧについては、ランプ点灯前の初期において、既にクラックが発生しているものがあり、エージング後には、３本とも封止部にクラックが発生していた。なお、ランプＧについては、エージング後に３本とも封止部にクラックが発生していたため、１００［ｈ］点灯以降のデータは測定していない。
【００４７】
さらに、発明者らは、各実験試料のランプ点灯前の初期の封止部の歪みを歪計により観測した。ランプＡの歪みを示す要部拡大正面図を図９に、ランプＢの歪みを示す要部拡大正面図を図１０に、ランプＣの歪みを示す要部拡大正面図を図１１に、ランプＤの歪みを示す要部拡大正面図を図１２に、ランプＥの歪みを示す要部拡大正面図を図１３に、ランプＦの歪みを示す要部拡大正面図を図１４に、ランプＧの歪みを示す要部拡大正面図を図１５にそれぞれ示す。なお、図９〜１５において、大きな歪みが発生している部分を紙面上右上から左下へ向かう斜線で示し、小さな歪みが発生している部分を紙面上左上から右下へ向かう斜線で示している。なお、歪みの大小は、歪計の圧縮歪み・引っ張り歪みの色差により判別した。
【００４８】
図９〜１４に示すように、ランプＡ〜Ｆは、大きな歪みおよび小さな歪みが封止部１０４の外表面まで到達しておらず、歪みの発生が抑制されていることがわかる。これに対して、図１５に示すように、ランプＧは、小さな歪みが封止部１０４の外表面にまで達し、ランプＡ〜Ｆに比べて小さな歪みが発生している部分および大きな歪みが発生している部分の領域が広範囲となっている。これは、熱膨張および収縮が大きい棒状部１０１ｂによって封止部１０４全域に応力が印加されているためであり、特に、棒状部１０１ｂにおける封止部１０４の発光部１０３側の端部や金属箔１０５側の端部は、冷却時に棒状部１０１ｂの中央に向かって収縮するため強い応力が印加され、その結果として歪みが発生しやすくなる。
【００４９】
ランプＡ〜Ｆの場合、最も歪みの発生しやすい封止部１０４の発光部１０３側の端部または金属箔１０５側の端部において、棒状部１０１ｂの表面に凸部１０１ｃが形成されていることで、棒状部１０１ｂと封止部１０４のガラスとの接触面積を小さくすることができ、歪みの発生を抑制することができる。
【００５０】
特許文献１には、電極と封止部との間に微小空隙を設けて、電極と封止部との密着性を低く抑えることにより、クラックの発生が抑制された高圧放電ランプが提案されている。しかしながら、このような微小空隙が電極の埋設部分の略全体を覆うように広範囲に亘って存在すると、ショートアーク型の高圧放電ランプを繰り返し点灯消灯させた場合、例えば、消灯時において、点灯時に蒸発した水銀の凝縮物が上記隙間に入り込み、クラックが発生するおそれが高い。
【００５１】
図１６は、凸部による歪低減効果を説明するための模式図である。これに対し、本発明の第１の実施形態に係る高圧放電ランプの場合、図１６に示すように、凸部１０１ｃが存在する箇所には微小空隙１０７が形成されており、この微小空隙１０７によって棒状部１０１ｂと封止部１０４との接触面積が小さくなっており、これによって歪によるクラックの発生が抑えられている。その一方で、凸部１０１ｃが存在しない箇所では棒状部１０１ｂと封止部１０４とが接触しており微小空隙１０７は形成されていないため、棒状部１０１ｂと封止部１０４との間に水銀の凝集物が入り込み難くなっており、さらにクラックの発生が抑えられている。
【００５２】
なお、後述するように金属箔に凸部を設ける場合も同様であり、凸部が存在する箇所では微小空隙が形成されるため、金属箔と封止部との接触面積小さくなっており、かつ、凸部が存在しない箇所では微小空隙が形成されないため、水銀の凝集物は入り込み難くなっており、クラックの発生が効果的に抑えられている。
【００５３】
一方、ランプＧの場合、封止後において棒状部１０１ｂや封止部１０４が冷却される際、棒状部１０１ｂと封止部１０４のガラスとの熱膨張係数の大きさが異なることにより、棒状部１０１ｂよりも封止部１０４のガラスの熱収縮率が小さくなるため、これらの界面では引張応力の違いが生じるが、棒状部１０１ｂと封止部１０４との接触面積が大きいため、結果として、クラックが発生する。
【００５４】
よって、棒状部１０１ｂの表面における封止部１０４の発光部１０３側の端部または金属箔１０５側の端部に少なくとも１つの凸部１０１ｃが形成されていることで、封止部１０４の歪みを抑制し、クラックの発生を抑制することができる。
【００５５】
さらに、ランプＣ〜Ｆは、ランプＡおよびＢよりも歪みの発生が抑制されていることがわかる。これは、歪みの発生しやすい、棒状部１０１ｂにおける封止部１０４の発光部１０３側の端部および金属箔１０５側の端部に凸部１０１ｃが形成されているため、ランプＡおよびＢよりもさらに、応力を分散させることができ、歪みの発生を抑制することができるためである。
【００５６】
また、ランプＤ〜Ｆは、ランプＣよりも歪みの発生が抑制されていることがわかる。これは、封止部１０４の発光部１０３側の端部と、棒状部１０１ｂと金属箔１０５との接続部との間にも凸部１０１ｃが形成されているため、さらに応力を分散することができ、歪みの発生を抑制することができるためである。
【００５７】
さらに、ランプＥおよびＦは、ランプＤよりも歪みの発生を抑制することがわかる。これは、棒状部１０１ｂの表面に、さらに多くの凸部１０１ｃが分散して形成されているため、すなわち凸部が点在しているため、さらに応力を分散することができ、歪みの発生をさらに抑制することができるためである。
【００５８】
なお、ランプＦは、電極軸心Ｘを回転軸として、棒状部１０１ｂを回転させながら、電極軸心方向（電極長手方向）に移動させつつ、棒状部１０１ｂの表面にレーザーを照射することで、連続的に凸部１０１ｃを形成することができるため、凸部１０１ｃを容易に形成することができる。
【００５９】
上記のとおり、本発明の第１の実施形態に係る高圧放電ランプ１００は、封止部１０４の歪みの発生を低減し、クラックの発生を抑制することができる。
【００６０】
なお、凸部１０１ｃの高さは、電極１０１の棒状部１０１ｂの表面における凸部１０１ｃ以外の部分の表面粗さの最大高さＲmaxよりも高いことが好ましい。これにより、凸部１０１ｃが棒状部１０１ｂの表面における凸部１０１ｃ以外の部分に優先して封止部１０４のガラスと接触することができるため、歪みの発生をより抑制することができる。
なお、凸部１０１ｃの高さとは、棒状部１０１ｂの表面から電極軸心Ｘに対して略垂直な方向に突出している長さであり、例えば電子顕微鏡等を用いて測定することができる。また、一般的な電極の場合、棒状部の表面の最大高さＲmaxは１［μｍ］程度である。
【００６１】
さらに、凸部１０１ｃの高さは、１０［μｍ］以上１００［μｍ］以下の範囲内であることが好ましい。１０［μｍ］以上の場合、凸部１０１ｃが棒状部１０１ｂの表面における凸部１０１ｃ以外の部分にさらに優先して封止部１０４のガラスと接触することができるため、歪みの発生をさらに抑制することができる。１００［μｍ］を超える場合、凸部１０１ｃと封止部１０４との接触面積が増えるため、応力を分散しきれない。なお、１０［μｍ］以上７０［μｍ］以下の範囲内がより好ましい。
【００６２】
また、凸部１０１ｃと棒状部１０１ｂの表面における凸部１０１ｃ以外の部分との結晶構造が異なることが好ましい。この場合、棒状部１０１ｂの表面にレーザーを照射することで凸部１０１ｃを形成しやすくすることができる。凸部１０１ｃを形成する好適なレーザーの照射条件の一例として、棒状部表面上のレーザー照射スポット径が１０［μｍ］〜１００［μｍ］程度で照射時間が０．１［ｍｓｅｃ］〜１［ｍｓｅｃ］程度の単パルス照射または単パルス連続照射により棒状表面上に照射する。
【００６３】
凸部１０１ｃ周辺の結晶構造の概略図を図１７に示す。図１７に示すように、棒状部１０１ｂの表面における凸部１０１ｃ以外の部分の結晶構造は、多角形が配列したような亀甲状の構造であるのに対し、凸部１０１ｃの結晶構造は、電極軸心Ｘから略垂直方向に引き伸ばされたような構造をしている。これは、棒状部の表面にレーザーが照射されることによって、結晶粒が凸部１０１ｃの先端部に向かって引き伸ばされたためである。
【００６４】
さらには、凸部１０１ｃは、略円錐形状であることが好ましい。この場合、凸部１０１ｃの先端部に応力が集中しやすく、封止部１０４の応力分散の効果を向上し、歪みの発生をより抑制することができる。
【００６５】
また、図１８（ａ）に示すように、凸部１０１ｃは、棒状部１０１ｂの表面に千鳥状に形成されていることが好ましい。この場合、凸部１０１ｃ間の距離を略等間隔にしやすく、応力を分散させやすく、歪みの発生をさらに抑制することができる。
【００６６】
さらに、図１８（ｂ）に示すように、棒状部１０１ｂの金属箔１０５と接続されている部分は、切欠部が形成されていることが好ましい。この場合、棒状部１０１ｂに切欠部が形成されていない場合に比べて棒状部１０１ｂと金属箔１０５との接触面積を増やすことができ、レーザーまたは抵抗溶接で棒状部１０１ｂと金属箔１０５とを接続する際、その接続強度を向上させることができる。
【００６７】
なお、図示の便宜上、図１８（ａ）および（ｂ）における電極１０１は、断面で切らずに図示している。
【００６８】
さらに、棒状部１０１ｂの表面における金属箔１０５との接続部（すなわち接触部）に、凸部１０１ｃが形成されていることが好ましい。この場合、抵抗溶接により棒状部１０１ｂと金属箔１０５とを接続する際、その接続部の抵抗値を高めて溶接強度を向上させることができる。
【００６９】
（高圧放電ランプの製造方法）
高圧放電ランプ１００の製造方法を以下に説明する。高圧放電ランプ１００の製造方法は、以下の工程を有することを特徴とする。
【００７０】
（ａ）放電空間を形成するための発光部、および前記発光部の両端に延設された円筒状の細管部を有する石英ガラス製の容器を準備する工程
（ｂ）本体部と、前記本体部に接続される棒状部とを有する電極の前記棒状部の表面に凸部を形成する工程
（ｃ）前記棒状部における前記本体部の反対側の端部を、その周面の少なくとも一部において金属箔の一端部と接続する工程
（ｄ）前記本体部が前記発光部の内部に突出するように、前記細管部に対して前記棒状部を挿入する工程
（ｅ）前記細管部を加熱溶解させた状態で圧接することにより、前記棒状部および前記金属箔を封止する工程
先ず、（ａ）の工程では、放電空間を形成するための発光部１０３および、この発光部１０３に延設された細管部を含む石英ガラス製の容器（図示せず）を準備する。
【００７１】
次に、（ｂ）の工程において、本体部１０１ａと、本体部１０１ａに接続される棒状部１０１ｂとを有する電極１０１の棒状部１０１ｂの表面に凸部１０１ｃを形成する。凸部１０１ｃは、例えば、棒状部１０１ｂの表面にレーザーを照射することにより形成することができる。具体的には、棒状部１０１ｂの表面であって、封止後の封止部１０４の発光部１０３側の端部または金属箔１０５側の端部にレーザーを照射することにより凸部１０１ｃを形成することができる。
【００７２】
続いて、（ｃ）の工程において、棒状部１０１ｂにおける本体部１０１ａの反対側の端部を、その周面の少なくとも一部において金属箔１０５の一端部と接続する。棒状部１０１ｂと金属箔１０５との接続は、例えば抵抗溶接やレーザー溶接等により行うことができる。なお、（ｂ）の工程と（ｃ）の工程とはどちらを先に行ってもよい。
【００７３】
さらに、（ｄ）の工程では、電極１０１が発光部１０３の内部に突出するように、細管部に対して電極１０１を挿入する。
【００７４】
そして、（ｅ）の工程では、前記管状部を加熱溶解させて前記棒状部１０１ｂを封止する。封止は、バーナーによって加熱してもよいし、レーザー（例えば、ＣＯ2可変レーザー）によって加熱してもよい。なお、バーナーとレーザーとを併用してもよい。
【００７５】
以上の工程を経ることにより、高圧放電ランプ１００が完成される。
【００７６】
〔第２の実施形態〕
本発明に係る第２の実施形態に係る高圧放電ランプの管軸を含む正面断面図を図１９（ａ）に、その左側面断面図を図１９（ｂ）にそれぞれ示す。本発明の第２の実施形態に係る高圧放電ランプ（以下、「高圧放電ランプ２００」という。）は、少なくとも一方の封止部１０４にキャビティ２０１が形成され、その外部にアンテナ２０２が設けられている点を除いては、高圧放電ランプ１００と実質的に同じ構成を有する。よって、キャビティ２０１およびアンテナ２０２について詳細に説明し、その他の点については説明を省略する。なお、図示の便宜上、図１９における電極１０１、金属箔１０５およびリード線１０６は、断面で切らずに図示している。
【００７７】
少なくとも一方の封止部１０４には、キャビティ２０１が形成されている。キャビティ２０１の内部には、少なくとも希ガスが封入されている。なお、発光部１０３の内部と同様のガス（例えば、希ガスおよび水銀）が封入されていてもよい。また、キャビティ２０１の内部に酸化バリウムやトリウムタングステンを配置してもよい。この場合、酸化バリウムやトリウムタングステンが電子を放出しやすいため、金属箔１０５とアンテナ２０２との間の放電を容易に起こすことができる。
【００７８】
キャビティ２０１が位置する封止部１０４の外周には、アンテナ２０２が設けられている。アンテナ２０２は、例えば鉄とクロムとの合金製で、一端部側が封止部の外周に３ターン巻きつけられ、他端部側が外部リード線１０６に接続されている。なお、アンテナ２０２は、鉄とクロムとの合金製に限らず、例えばモリブデンやタングステン等の金属線も用いることができる。
【００７９】
なお、いわゆるトリガー線の役割を果たす第２のアンテナ（図示せず。）が、封止部１０４と発光部１０３側の端部（おおよそ、電極１０１が埋め込まれている封止部１０４の外周）に設けられていてもよい。
【００８０】
上記のとおり、本発明の第２の実施形態に係る高圧放電ランプ２００は、封止部１０４の歪みの発生を低減し、クラックの発生を抑制することができる。
【００８１】
〔第３の実施形態〕
図２０に示すように、高圧放電ランプ３２０において、棒状部３２４ｂと金属箔３２５との接合部分を含む棒状部３２４ｂの表面領域には、凸部としての高融点の金属粒子３４０が点在する。この金属粒子３４０は、予め、酸性溶液と混合された状態で棒状部の表面に塗布した後、乾燥させたものである。なお、高圧放電ランプ３２０では、残る半分も同じ構成を有しているが、図２０では図示を省略する。
【００８２】
本発明の第３の実施形態において高融点の金属粒子は、融点が２０００［℃］以上の金属粒子をいう。中でも、高融点の金属粒子としては、モリブデン（Ｍｏ）、タングステン（Ｗ）、およびレニウム（Ｒｅ）からなる群より選ばれた１以上の金属粒子が好ましい。なお、これらの金属粒子は、純度３Ｎ（９９．９［％］）以上の市販品として容易に入手可能である。
【００８３】
高融点の金属粒子は、予め酸性溶液で処理されたものを用いる。ここで、酸性溶液で高融点の金属粒子を処理するとは、酸性溶液によって金属粒子の界面改質を行う作業をいう。本作業には、酸性溶液と金属粒子とを混合物とすることや、金属粒子の表面に対して酸性溶液を塗布、噴射などすることなどが含まれるが、特に限定されない。
【００８４】
酸性溶液は、高融点の金属粒子に対して、その表面を溶解させたり、凝集させたりする役割を担う。酸性溶液としては、プロトン供与性は強いものの、その受容性の弱い溶液であれば特に問題はないが、中でも、過酸化水素水、フッ酸、硝酸、王水、フッ硝酸からなる群より選ばれる１以上の酸性溶液が好ましい。これらの酸性溶液は、モリブデン（Ｍｏ）、タングステン（Ｗ）、およびレニウム（Ｒｅ）を溶解させる作用が強いためである。なお、酸性溶液は、上記した溶液を単独で用いてもよいし、混合物であってもよい。
【００８５】
従来、封止後において金属部材と封止部が冷却される際には、両部材の熱膨張係数の大きさが異なることにより、金属部材よりも封止部の熱収縮率が大きくなるため、これらの部材の界面では引張応力の違いが生じるから、結果として、クラックが発生していた。その点、本発明の第３の実施形態のように、金属部材と封止部との界面に上記のような酸性溶液で処理された高融点の金属粒子を介在させると、第一に、金属部材と封止部のガラスとの接触面積を小さくすることができ、歪みの発生を抑制することができる。第二に、金属粒子が金属部材と封止部との熱膨張係数の差を埋める緩衝材として作用し、両者の熱収縮の違いによって生じる応力を大きく緩和する役割を担うため、結果として、クラックの発生を抑制することができる。また、金属粒子は、金属部材の表面に対して化学結合のような強固な力で結びついているものではないので、金属部材と封止部との界面において自由に遊動する潤滑剤としても作用する。そのため、封止後の冷却時における界面での引張応力が軽減されることから、結果としてクラックの発生を抑制することができる。
【００８６】
クラックの発生を抑制するという観点からは、酸性溶液で処理する前の金属粒子の平均粒径が１［μｍ］〜１００［μｍ］であることが好ましい。このような金属粒子を酸性溶液で処理すれば、緩衝材や潤滑剤として相応しい大きさ、具体的には２〜５０μｍ程度の凝集物が形成されやすく、金属部材と封止部との界面における引張応力の緩和に有用だからである。
【００８７】
また、高融点の金属粒子を処理するための溶液として、フッ酸や王水のような強酸性の溶液を用いると、棒状部などへ塗布する前に中和処理を施す必要があるため、工程数が増えるなどの新たな問題が生じる。よって、中和処理の必要性がないという観点からは、棒状部などを腐食するおそれがなく、かつ揮発して残留しないという観点から、過酸化水素水を溶液として用いることが好ましい。
【００８８】
第３の実施形態における高圧放電ランプの具体的数値は、例えば、次の通りである。
【００８９】
発光部の中央部における内径φａｉ：５［ｍｍ］
外径φａｏ：１２［ｍｍ］
発光部の内容積：０．１［ｃｍ3］
電極間距離Ｌｄ：１．２［ｍｍ］
水銀封入量：０．３５［ｍｇ／ｍｍ3
アルゴンガス封入量：３０［ｋＰａ］（２５［℃］）
臭素封入量：０．５×１０-3［μｍｏｌ］
また、図２１（ａ）に示すように、高圧放電ランプにおけるクラックの発生を抑制するという観点からは、棒状部３２４ｂに対して、内壁面に高融点の金属粒子３５０を塗布した石英ガラス製の細管（スリーブ）３５１を組み入れてもよい。なお、スリーブ３５１は、封止加工の際に溶融して発光管の一部となる。
【００９０】
上述したとおり、本実施形態で使用されるスリーブ３５１の内壁面には、予め、酸性溶液で処理されたタングステン、モリブデンおよびレニウムのような高融点の金属粒子３５０が塗布されている。このようなスリーブを棒状部３２４ｂと嵌め合わせると、棒状部３２４ｂの表面に対して高融点の金属粒子３４０を塗布した場合と同様に、スリーブ３５１と棒状部３２４ｂとの間に大小さまざまなサイズの金属粒子が点在することとなる。そうすると、スリーブと棒状部との間において緩衝材や潤滑剤として作用する金属粒子が数多く存在するようになるから、棒状部と封止部との界面における引張応力などが緩和されるため、結果として、高圧放電ランプにおけるクラックの発生がより効果的に抑制される。また、スリーブを採用する本構成では、スリーブ３５１によって金属粒子の棒状部表面からの剥離・脱落が抑制されており、棒状部の表面に対して直接的に金属粒子を塗布する形態と比べて、高融点の金属粒子が棒状部から剥離する可能性が低減するので、結果として、クラックの発生をよりいっそう抑制することができる。
【００９１】
当該スリーブを有する高圧放電ランプを準備する方法を説明する。図２１（ｂ）に示すように、先ず、純水を用いて高融点の金属粒子３５０を塗布する前のスリーブ３５１を洗浄する。
【００９２】
次に、洗浄したスリーブ３５１を十分に乾燥させた後、管状体であるスリーブ３５１の内部に、所定の金属粒子３５０（例えば、タングステン、モリブデン、レニウム）と過酸化水素水のような酸性溶液とを混合した混濁液を注入する。このとき、混濁液をスリーブ３５１内に注入する方法は特に限定されず、例えば、ディスペンサーなどの吐出機を用いればよい。そして、混濁液を注入した後のスリーブ３５１を十分に乾燥させる。こうして、スリーブ３５１の内壁面に高融点の金属粒子３５０が塗布されたスリーブ３５１が得られる。なお、塗布した後の混濁液を乾燥させる方法は、特に限定されず、恒温恒湿槽などを用いてもよいし、室温に静置させた状態で自然乾燥させてもよい。そして、乾燥したスリーブ３５１を棒状部３２４ｂに挿入した後、溶接などによって棒状部３２４ｂの端部を金属箔３２５に溶接させる。
【００９３】
（高圧放電ランプの製造方法）
高圧放電ランプ３００の製造方法は、下記の工程を有することを特徴とする。
【００９４】
（ａ）放電空間を形成するための発光部、および前記発光部の両端に延設された円筒状の細管部を有する石英ガラス製の容器を準備する工程
（ｂ）本体部および表面に酸性溶液で処理された高融点の金属粒子が点在する棒状部を備えた電極を準備する工程
（ｃ）前記本体部が前記発光部の内部に突出するように、前記細管部に対して前記棒状部を挿入する工程
（ｄ）前記細管部を加熱溶解させた状態で圧接することにより、前記棒状部を封止する工程
先ず、（ａ）の工程では、放電空間を形成するための発光部および、この発光部に延設された細管部を含む石英ガラス製の容器を準備する。容器とは、封止部が形成されて発光部が気密封止される前の発光管の前駆体をいう。
【００９５】
次に、（ｂ）の工程において、本体部と、酸性溶液で処理された高融点の金属粒子を点在させた棒状部とを備えた電極を準備する。棒状部の表面に金属粒子を点在させる方法は特に限定されず、例えば、所定の金属粒子と酸性溶液とを混合した混濁液を棒状部の表面に塗布したり、前記混濁液に棒状部を浸漬させたりする方法、あるいは金属粒子を吹き付け、蒸着する方法が挙げられる。過酸化水素水のような酸性溶液で処理された金属粒子を棒状部のような金属部材の表面に塗布すれば、金属粒子は棒状部の表面を溶かしながら、その表面に金属粒子を点在させることができる。なお、クラックの発生を抑制する効果は、棒状部の表面だけでなく、所定の酸性溶液で処理された金属粒子を石英ガラスと接触しうる金属箔などの金属部材の表面に点在させることによって得られる。
【００９６】
ところで、前述したように、酸性溶液によって金属粒子を処理する方法は特に限定されないが、金属粒子の界面改質の具合は、酸性溶液の種類（酸性度）、酸性溶液と金属粒子とを接触させる時間、程度によって、金属粒子の界面改質の具合が変化するため、注意が必要である。ところが、例えば、金属粒子を過酸化水素水で処理する場合、この過酸化水素水は王水などの強酸と比べて非常に酸性が弱いため、金属粒子を過酸化水素水と混合した状態で一日、一週間静置していても、塗布具合に関係するほどの表面改質の差は生じるおそれが低い。
【００９７】
棒状部は、酸性溶液で処理された高融点の金属粒子が塗布された後、乾燥される。このとき、十分に金属粒子の溶液成分を蒸発させることが好ましい。溶液成分が残っている場合、高圧放電ランプの特性に影響を与えるおそれがあるためである。なお、棒状部を乾燥させる方法の例には、自然乾燥、公知の乾燥機による乾燥が含まれる。
【００９８】
さらに、（ｃ）の工程では、前記電極が前記発光部の内部に突出するように前記高融点の金属粒子が点在した棒状部を前記管状部に挿入する。そして、（ｄ）の工程では、前記管状部を加熱溶解させて前記棒状部を封止する。
【００９９】
（実験）
次に、本発明の第３の実施形態にかかる高圧放電ランプの作用効果を確認するための実験について説明する。
【０１００】
本実験では、高融点の金属粒子として、タングステン（Ｗ）、レニウム（Ｒｅ）、およびモリブデン（Ｍｏ）を使用するとともに、これらの金属粒子をそれぞれ溶解作用のある過酸化水素水（３［ｗｔ％］Ｈ2Ｏ2）を使用した。ここで、金属粒子は、いずれも平均粒径１［μｍ］〜２［μｍ］、純度４［Ｎ］〜５［Ｎ］のものを使用した。
【０１０１】
次に、棒状部に対して金属粒子がどのような状態で点在しているのかを確認するために、酸性溶液による処理の有無が異なる金属粒子をそれぞれ棒状部の表面に塗布した後、乾燥させてからその表面状態を目視およびＳＥＭによって観察した。本実験で作成したサンプルは、下記の２つである。
【０１０２】
サンプルＡ：未処理の金属粒子を塗布した棒状部
サンプルＢ：過酸化水素水で処理した金属粒子を塗布した棒状部
ここで、サンプルＢは、各金属粒子と過酸化水素水を混合して調製した混濁液を、棒状部の表面に塗布し、自然乾燥させた。
【０１０３】
サンプルＡ、Ｂの表面を目視により確認したところ、サンプルＡでは棒状部の表面に対して、金属粒子がわずかに存在しているのみであった。一方、サンプルＢでは、棒状部の表面に対して、金属粒子が均一に塗布されていることが確認された。
【０１０４】
次に、各棒状部の表面をＳＥＭで観察したところ、サンプルＡの棒状部の表面では、略球体状の金属粒子を確認することができた。
【０１０５】
一方、サンプルＢの棒状部の表面では凹凸が形成されていること、および金属粒子の一部が凝集物となっていたり、肥大していたりするなど金属粒子の形状が様々に変形していること、をそれぞれ確認することができた。また、サンプルＢの場合には、無変形の金属粒子や凝集物のような大小さまざまな金属粒子が石垣を組むように棒状部の表面に付設されていることも観察された。また、サンプルＢにおいて、酸性溶液で処理した金属粒子は、棒状部の表面に対して、１［μｍ］〜１００［μｍ］程度の大きさで積層されていること、さらに、この積層物は、棒状部を多少揺動させても剥離しない程度に強固に付着していることが確認された。
【０１０６】
また、同時に、金属箔における棒状部との溶接部分に対して、各々酸性溶液で処理された金属粒子を塗布した場合でも、棒状部を多少揺動させても剥離しない程度の強度で金属箔の表面に対して金属粒子が付設されることが確認された。
【０１０７】
また、酸性溶液として、フッ酸、硝酸、フッ硝酸、王水を使用した場合でも、タングステン、レニウム、モリブデンを溶解する作用があること、加えて、上記と同様にこれらの酸性溶液で処理した高融点の金属粒子を棒状部の表面に塗布した結果、過酸化水素水と同様に、高融点の金属粒子が凝集したり、棒状部の表面などに均一に点在させたりすることができることを確認した。
【０１０８】
次に、第３の実施形態について、クラックの発生を抑制する効果を確認するために下記の実験を行った。すなわち、先ず、棒状部に、適宜酸性溶液で処理した金属粒子を棒状部の所定の位置に塗布後、乾燥させた高圧放電ランプをそれぞれ１００本準備し、封止後における高圧放電ランプでのクラック（初期クラック）の発生有無を目視により観察した。本実験結果を図２２，２３に示す。図２２，２３から明らかなように、酸性溶液で処理した金属粒子を金属部材と封止部との界面に介在させた高圧放電ランプでは、クラックの発生が著しく低減できた。
【０１０９】
金属粒子は、棒状部や金属箔のどの部位に形成しても効果があるが、特に、図２２，２３に示すように、棒状部の表面、棒状部と金属箔との溶接部、または、金属箔裏に形成した場合にクラックの発生を著しく低減できた。ここで、クラックの発生を抑制する効果は、棒状部に少なくとも１つの金属粒子を付設した場合に限らず、金属箔に少なくとも１つの金属粒子を付設した場合にも得られる。さらに、その効果は、金属粒子を付設した場合に限らず、レーザー照射等によって金属箔に凸部を形成した場合にも得られる。
【０１１０】
なお、棒状部表面については、棒状部端面よりも棒状部周面に金属粒子を付設することがより効果的である。また、棒状部と金属箔との溶接部については、金属箔における棒状部溶接側の主面のうち図２０において符号ｄで示す領域（金属箔の電極側の端縁から棒状部の金属箔側の端縁までの領域）に金属粒子を付設することがより効果的である。また、金属箔裏については、金属箔における棒状部溶接側の主面とは反対の主面のうち図２０において符号ｄで示す領域に金属粒子を付設することがより効果的である。
【０１１１】
次に、第３の実施形態における高圧水銀ランプを組み入れたランプユニットを使用して、高圧放電ランプの寿命試験を行うことにより、発光管の封止部における破損の状況を観察した。ここで、高圧放電ランプの寿命試験は、高圧放電ランプを３０本使用し、各高圧放電ランプを定格電力３００［Ｗ］で周波数１００［Ｈｚ］の矩形波電流によって定常点灯させた状態で、点灯１時間、消灯０．５時間を１サイクルとして、これを所定時間繰り返す点滅サイクル試験を行った。
【０１１２】
その結果、図２２，２３から明らかなように、点灯開始から計測時までの累積点灯時間が、１００時間、２５０時間、５００時間、７５０時間、１０００時間、１５００時間、２０００時間において、いずれも封止部における破損は確認されなかった。これにより、本実施形態に係る高圧放電ランプは、累積点灯時間が２０００時間という長時間を越えても、棒状部のような金属部材と封止部との界面において、クラックの発生を抑制できる効果が高いことが分かった。
【０１１３】
次に、発明者らは、酸性溶液で処理された金属粒子が内壁面に塗布されたスリーブを有する高圧放電ランプにおけるクラックの発生有無を観察する実験を行った。本実験で準備した発光管の概略図は、図２１（ａ）に示すとおりである。
【０１１４】
本実験で準備した高圧放電ランプにおいては、棒状部に対して、内壁面に高融点の金属粒子が塗布された石英ガラス製のスリーブ５１が嵌め込まれている。この棒状部は、タングステンから形成された横断面が略円形の略円柱体であり、直径が０．５［ｍｍ］、長さ８．０［ｍｍ］である。なお、棒状部にスリーブを嵌め合わせた以外は、前述した高圧放電ランプの発光管仕様と同じであるため説明を省略する。
【０１１５】
スリーブは、外径が１．８［ｍｍ］、内径が０．６［ｍｍ］、長さが２．５［ｍｍ］の石英ガラス製の管状体である。スリーブの内壁面には、酸性溶液で処理した高融点の金属粒子が塗布されている。本実験では、酸性溶液として、３［ｗｔ％］過酸化水素水を使用し、高融点の金属粒子として、タングステン、モリブデン、レニウムを組み合わせて使用した。ここで、過酸化水素水を使用した訳は、過酸化水素水は、強酸性でないにも関わらず、タングステンなどの高融点の金属粒子を溶解する作用を有しており、また乾燥時に蒸発することから塗布面に残留することがないためである。
【０１１６】
本実験で作成した発光管の諸条件は下記の通りである。
【０１１７】
発光部中央内径：５［ｍｍ］
発光部中央外径：１２［ｍｍ］
発光部容積：０．１［ｃｃ］
水銀封入量：０．３５［ｍｇ／ｍｍ3］
アルゴンガス封入量：３０［ｋＰａ］（２５［℃］）
臭素封入量：０．５×１０-3［μｍｏｌ］
電極間距離：１．２［ｍｍ］
封止部：公知のシュリンクシール法によって封止
スリーブが嵌め込まれた棒状部が封着された封止部を目視により観察したところ、棒状部と封止部との界面領域において、従来と比べて、棒状部と封止部との界面付近であって、特に棒状部の表面付近における初期クラックの発生が抑制されていることが確認できた。これは、高融点の金属粒子の存在によって、棒状部と封止部との接触面積が小さくなったため、封止加工時における棒状部の熱伸縮による前記界面付近の石英ガラスへの応力が減少したためと考えられる。
【０１１８】
また、当該高圧放電ランプを反射鏡と組み込んだランプユニットを使用して、高圧放電ランプの寿命試験を行うことにより、発光管の封止部における破損の状況を観察した。そうすると、点灯開始から計測時までの累積点灯時間が、１００時間、２５０時間、５００時間、７５０時間、１０００時間、１５００時間、２０００時間において、いずれも封止部における破損は確認されなかった。これにより、本実施形態に係る高圧放電ランプは、累積点灯時間が２０００時間という長時間を越えても、クラックの発生を抑制できる効果が高いことが分かった。本結果から明らかなように、棒状部に対して、内壁面に所定の酸性溶液で処理された金属粒子が塗布されたスリーブを嵌め合わせると、特に、棒状部と封止部との界面領域におけるクラックの発生を抑制する上で好適であることが確認された。
【０１１９】
〔第４の実施形態〕
本発明の第４の実施形態に係るランプユニットの一部切欠斜視図を図２４に示す。本発明の第４の実施形態に係るランプユニット（以下、「ランプユニット４００」という。）は、本発明の第１の実施形態に係る高圧放電ランプ１００を備える。
【０１２０】
図２４に示すように、ランプユニット４００は、高圧放電ランプ１００と、高圧放電ランプからの射出光が反射面４０１によって反射されるように高圧放電ランプ１００が内部に取り付けられた、凹状の反射面４０１を有する反射鏡４０２とを備える。
【０１２１】
反射鏡４０２の内面には、凹面の反射面４０１が形成されており、反射面４０１によって高圧放電ランプ１００からの射出光を反射させる。また、反射鏡４０２は、反射鏡４０２による高圧放電ランプ１００の集光効率を高めるために、高圧放電ランプ１００の長手方向の中心軸（電極軸心Ｘと一致）と反射鏡４０２の光軸Ｙとが略一致するように高圧放電ランプ１００と組み合わされている。なお、反射面４０１は、例えば回転楕円体面や回転放物体面からなり、多層干渉膜等が蒸着されたものが一般的に使用されるが、本発明では特に限定されない。反射鏡４０２のネック部４０３側に位置する封止部１０４は、口金４０４に挿入され、反射鏡４０２に対して固定されている。口金４０４は、例えば、円筒形であって、反射鏡４０２に対して接着剤４０５等を介して固着されている。また、この口金４０４には、電源接続用端子４０６が付設されている。
【０１２２】
また、高圧放電ランプ１００のうち、口金４０４とは反対側のリード線１０６は、電力供給線４０７に接続されており、電力供給線４０７は、反射鏡４０２に設けられた貫通孔４０８に挿通されている。
【０１２３】
なお、図２４では、高圧放電ランプ１００を用いたが、高圧放電ランプ２００，３２０を用いることもできる。
【０１２４】
上記のとおり、本願の第４の実施形態に係るランプユニット４００の構成によれば、封止部のクラックや歪みの発生を抑制した高圧放電ランプ１００，２００，３２０を備えることで、信頼性を向上させることができる。
【０１２５】
〔第５の実施形態〕
本発明の第５の実施形態に係る投射型画像表示装置の斜視図を図２５に示す。本発明の第５の実施形態に係る投射型画像表示装置（以下、「画像表示装置５００」という。）は、その前方に設置したスクリーン（図示しない）に向けて画像を投影するタイプのプロジェクタである。
【０１２６】
投射型画像表示装置５００は、ランプユニット４００と、ランプユニットからの照明光が変調して光学像を形成する光学ユニット５０２と、光学像を拡大投射する投射装置５０４とを備える。
【０１２７】
具体的には、筐体５０１と、筐体５０１に収納されたランプユニット４００と、光学ユニット５０２と、制御ユニット５０３と、投射装置５０４と、冷却ファンユニット５０５と、電源ユニット５０６とを備える。
【０１２８】
電源ユニット５０６は、ＤＣ電源回路と高圧放電ランプ点灯装置（いずれも図示しない）を含み、商用電源から供給される電力を、制御ユニット５０３、ランプユニット４００、および冷却ファンユニット５０５に適した電力に変換してそれぞれ供給する。なお、図２５は、投射型画像表示装置５００の構成を見易くするため、筐体５０１の天板が取り除かれた状態で示されている。
【０１２９】
上記のとおり、本願の第５の実施形態に係る投射型画像表示装置５００の構成によれば、封止部のクラックや歪みの発生を抑制した高圧放電ランプ１００，２００，３００を備えることで、信頼性を向上させることができる。
【０１３０】
〔第６の実施形態〕
本発明の第６の実施形態に係る投射型画像表示装置の斜視図を図２６に示す。本発明の第６の実施形態に係る投射型画像表示装置（以下、「画像表示装置６００」という。）は、リアプロジェクタであって、高圧放電ランプが組み込まれたランプユニット４００と、光学ユニット、投射装置およびミラー（いずれも図示せず。）等が収納された筐体６０１とを有する。
【０１３１】
画像表示装置６００は、投射レンズ（図示せず。）から投射され、ミラー（図示せず。）で反射された画像が、筐体６０１の開口部に設けられた透過式スクリーン６０２の裏側から投影されて画像表示される。
【０１３２】
上記のとおり、本願の第６の実施形態に係る投射型画像表示装置６００の構成によれば、封止部のクラックや歪みの発生を抑制した高圧放電ランプ１００，２００，３００を備えることで、信頼性を向上させることができる。
【０１３３】
〔変形例〕
以上、本発明を上記した各実施形態に示した具体例に基づいて説明したが、本発明の内容が各実施形態に示した具体例に限定されないことは勿論であり、発明の効果を損なわない範囲で適宜変更してよい。
【０１３４】
また、上記実施形態では、両端が封止されているダブルエンド型の高圧放電ランプを示したが、封止の形態は特に限定されず、例えば、シングルエンド型であってもよい。
【産業上の利用可能性】
【０１３５】
本発明は、高圧放電ランプ、ランプユニットおよび投射型画像表示装置に広く適用することができる。本発明の高圧放電ランプは、金属部材と封止部とが接触する領域において、クラックの発生を抑制することができるので、投射型画像表示装置の光源である高圧水銀ランプとして有用である。また、高圧水銀ランプ以外の、例えばメタルハライドランプなどの高圧放電ランプにもそのまま適用でき、例えば自動車ヘッドライト用メタルハライドランプとして有用である。
【符号の説明】
【０１３６】
１００，２００，３２０  高圧放電ランプ
１０１，３２４  電極
１０１ａ，３２４ａ  本体部
１０１ｂ，３２４ｂ  棒状部
１０１ｃ，３４０  凸部
１０２  発光管
１０３，３２１  発光部
１０４，３２２  封止部
１０５，３２５  金属箔
１０６  リード線
３４０  金属粒子
４００  ランプユニット
４０１  反射面
４０２  反射鏡
５００，６００  投射型画像表示装置
５０２  光学ユニット
５０４  投射装置
【図１】
2010140379.tif 000004
【図２】
2010140379.tif 000005
【図３】
2010140379.tif 000006
【図４】
2010140379.tif 000007
【図５】
2010140379.tif 000008
【図６】
2010140379.tif 000009
【図７】
2010140379.tif 000010
【図８】
2010140379.tif 000011
【図９】
2010140379.tif 000012
【図１０】
2010140379.tif 000013
【図１１】
2010140379.tif 000014
【図１２】
2010140379.tif 000015
【図１３】
2010140379.tif 000016
【図１４】
2010140379.tif 000017
【図１５】
2010140379.tif 000018
【図１６】
2010140379.tif 000019
【図１７】
2010140379.tif 000020
【図１８】
2010140379.tif 000021
【図１９】
2010140379.tif 000022
【図２０】
2010140379.tif 000023
【図２１】
2010140379.tif 000024
【図２２】
2010140379.tif 000025
【図２３】
2010140379.tif 000026
【図２４】
2010140379.tif 000027
【図２５】
2010140379.tif 000028
【図２６】
2010140379.tif 000029
【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
内部に放電空間を有する発光部と当該発光部に連設された封止部とを有するガラス製の発光管と、一端部が前記放電空間内に対向配置され他端部が金属箔と接続された状態で前記封止部内に埋設された一対の電極と、を備えた高圧放電ランプであって、
前記一対の電極の埋設部分に、前記封止部の歪み低減のための凸部が少なくとも一つ形成されている
ことを特徴とする高圧放電ランプ。
【請求項２】
前記凸部は、前記電極の埋設部分における電極軸心方向両端領域の少なくとも一方に形成されていることを特徴とする請求項１記載の高圧放電ランプ。
【請求項３】
前記凸部は、点在していることを特徴とする請求項１記載の高圧放電ランプ。
【請求項４】
前記凸部の高さは、前記電極の埋設部分における前記凸部以外の部分の表面粗さの最大高さＲｍａｘよりも高いことを特徴とする請求項１記載の高圧放電ランプ。
【請求項５】
前記凸部の高さは、１０μｍ以上１００μｍ以下の範囲内であることを特徴とする請求項１記載の高圧放電ランプ。
【請求項６】
前記凸部と前記電極の埋設部分における前記凸部以外の部分との結晶構造が異なることを特徴とする請求項１記載の高圧放電ランプ。
【請求項７】
前記凸部は、略円錐形状であることを特徴とする請求項１記載の高圧放電ランプ。
【請求項８】
前記凸部は、酸性溶液で処理された高融点の金属粒子であることを特徴とする請求項１記載の高圧放電ランプ。
【請求項９】
前記金属粒子が、モリブデン、タングステン、およびレニウムからなる群より選ばれる１以上の高融点の金属粒子であることを特徴とする請求項８に記載の高圧放電ランプ。
【請求項１０】
前記酸性溶液が、過酸化水素水、フッ酸、硝酸、王水、およびフッ硝酸からなる群より選ばれる１以上の酸性溶液であることを特徴とする請求項８記載の高圧放電ランプ。
【請求項１１】
前記電極の埋設部分には、内壁面に前記高融点の金属粒子が塗布されたガラス製の細管が嵌め込まれていることを特徴とする請求項８記載の高圧放電ランプ。
【請求項１２】
請求項１記載の高圧放電ランプと、前記高圧放電ランプからの射出光が前記反射面によって反射されるように前記高圧放電ランプが内部に取り付けられた、凹状の反射面を有する反射鏡とを備えることを特徴とするランプユニット。
【請求項１３】
請求項１２に記載のランプユニットと、前記ランプユニットからの照明光が変調して光学像を形成する光学ユニットと、
前記光学像を拡大投射する投射装置とを備えることを特徴とする投射型画像表示装置。
【請求項１４】
内部に放電空間を有する発光部と当該発光部に連設された封止部とを有するガラス製の発光管と、一端部が前記放電空間内に対向配置された一対の電極と、当該電極の他端部に接続された状態で前記封止部内に埋設された金属箔と、を備えた高圧放電ランプであって、
前記金属箔に少なくとも一つの凸部が形成されており、
前記凸部は、平均粒径が１μｍ以上１００μｍ以下の範囲内の金属粒子であることを特徴とする高圧放電ランプ。
【請求項１５】
（ａ）内部に放電空間を有する発光部と当該発光部に連設された封止部とを有するガラス製の容器を準備する工程と、
（ｂ）本体部および表面に酸性溶液で処理された高融点の金属粒子が点在する棒状部を備えた電極を準備する工程と、
（ｃ）前記本体部が前記発光部の内部に突出するように、前記封止部に対して前記棒状部を挿入する工程と、
（ｄ）前記封止部を加熱溶解させた状態で圧接することにより、前記棒状部を封止する工程と、を有する、ことを特徴とする高圧放電ランプの製造方法。
【手続補正書】
【提出日】平成23年11月30日(2011.11.30)
【手続補正１】
【補正対象書類名】明細書
【補正対象項目名】全文
【補正方法】変更
【補正の内容】
【発明の詳細な説明】
【技術分野】
【０００１】
本発明は、高圧放電ランプ、ランプユニット、投射型画像表示装置、および高圧放電ランプの製造方法に関する。
【背景技術】
【０００２】
近年、液晶プロジェクタのような投射型画像表示装置の光源として、例えば、水銀蒸気圧が２０［ＭＰａ］以上になるようなショートアーク型の高圧放電ランプが注目されている。なぜならば、このような高圧放電ランプは、点光源に近く、かつ点灯時の水銀蒸気圧の高さから、高輝度・高演色の実現が期待されるためである。
【０００３】
ショートアーク型の高圧放電ランプは、内部に放電空間を有する発光部と当該発光部に連設された封止部とを有するガラス製の発光管と、一端部が前記放電空間内に対向配置され他端部が金属箔と接続された状態で前記封止部内に埋設された一対の電極とを備えた構造を有する（例えば特許文献１等参照）。なお、高圧放電ランプのことを単に「ランプ」と称することもある。
【先行技術文献】
【特許文献】
【０００４】
【特許文献１】特許第３４８０４５３号公報
【発明の概要】
【発明が解決しようとする課題】
【０００５】
ところで、最近、ランプの高輝度化・高効率化に伴って、点灯中の水銀蒸気圧が３００気圧（約３０ＭＰａ）を超えるような超高圧放電ランプの開発が求められており、より耐圧性能が高く、クラックが発生しにくいランプの提案が望まれている。しかし、従来の技術では、例えば、発光物質として、発光部内に０．２０［ｍｇ／ｍｍ3］の水銀を封入した高圧放電ランプにおいて、クラックの発生を抑制しうる効果は得られるものの、実験的に０．２５［ｍｇ／ｍｍ3］〜０．３８［ｍｇ／ｍｍ3］の水銀を封入した高圧放電ランプを試作したところ、当該ランプにおいて、累積点灯時間の初期段階、例えば製造プロセスのエージング中に封止部が破損することが分かった。そのため、高圧水銀蒸気圧下であっても、クラックの発生が抑制される高圧放電ランプの開発が強く望まれている。
【０００６】
本発明は、上記課題に鑑みてなされたものであり、高い水銀蒸気圧下であっても、クラックの発生が抑制される高圧放電ランプおよび当該ランプの製造方法の提供を第一の目的とする。また、当該高圧放電ランプを用いることにより、高画像表示性能を有するランプユニット、およびそのランプユニットを用いた投射型画像表示装置を提供することを第二の目的とする。
【課題を解決するための手段】
【０００７】
上記の課題を解決するために、本発明の一態様に係る高圧放電ランプは、内部に放電空間を有する発光部と当該発光部に連設された封止部とを有するガラス製の発光管と、一端部が前記放電空間内に対向配置され他端部が金属箔と接続された状態で前記封止部内に埋設された一対の電極と、を備えた高圧放電ランプであって、前記一対の電極の埋設部分に少なくとも一つの凸部が形成されていることを特徴とする。
【０００８】
上記の課題を解決するために、本発明の一態様に係る高圧放電ランプは、内部に放電空間を有する発光部と当該発光部に連設された封止部とを有するガラス製の発光管と、一端部が前記放電空間内に対向配置された一対の電極と、当該電極の他端部に接続された状態で前記封止部内に埋設された金属箔と、を備えた高圧放電ランプであって、前記金属箔に少なくとも一つの凸部が形成されていることを特徴とする。
【０００９】
本発明の一態様に係るランプユニットは、前記高圧放電ランプと、前記高圧放電ランプからの射出光が前記反射面によって反射されるように前記高圧放電ランプが内部に取り付けられた、凹状の反射面を有する反射鏡とを備えることを特徴とする。
【００１０】
本発明の一態様に係る投射型表示装置は、前記ランプユニットと、前記ランプユニットからの照明光が変調して光学像を形成する光学ユニットと、前記光学像を拡大投射する投射装置とを備えることを特徴とする。
【００１１】
本発明の一態様に係る高圧放電ランプの製造方法は、
（ａ）内部に放電空間を有する発光部と当該発光部に連設された細管部とを有するガラス製の容器を準備する工程と、
（ｂ）本体部および表面に酸性溶液で処理された高融点の金属粒子が点在する棒状部を備えた電極を準備する工程と、
（ｃ）前記本体部が前記発光部の内部に突出するように、前記封止部に対して前記棒状部を挿入する工程と、
（ｄ）前記封止部を加熱溶解させた状態で圧接することにより、前記棒状部を封止する工程と、
を有する、ことを特徴とする。
【発明の効果】
【００１２】
本発明の一態様に係る高圧放電ランプは、点灯中の水銀蒸気圧が３００気圧を超えるような超高圧水銀蒸気圧であっても、電極と発光管の封止部との界面において、クラックの発生を抑制することができる。そのため、高水銀蒸気圧下でランプを点灯させても、クラックによる発光管の破損が抑制されるから、結果として、信頼性が高く、長寿命である高圧放電ランプが得られる。電極を構成する金属と封止部を構成する石英ガラスとは熱膨張係数の差が大きいので、例えば、石英ガラスを加熱溶融させ電極を封止した場合、両者の熱膨張係数差に起因して封止部の石英ガラスに歪が発生し、電極と封止部との界面においてクラックが発生するおそれが高い。本発明の一態様に係る高圧放電ランプは、一対の電極の埋設部分に少なくとも一つの凸部が形成されているため、封止部の歪みの発生が抑制され、クラックの発生が抑制される。
【００１３】
また、本発明の一態様に係る高圧放電ランプは、凸部が、電極の埋設部分における電極軸心方向両端領域の少なくとも一方に形成されていることが好ましい。発明者らの検討によると、発光管の封止部のうち、特にクラックが発生しやすいのは、電極の埋設部分における電極軸心方向両端領域に近接した部位であった。これら部位は、加工時やランプ点灯消灯時に熱による膨張収縮が大きい部位であり、またランプ点灯中のアークの熱が伝導することにより温度が約１０００［℃］付近にまで達し、熱膨張しやすい部位であるため、その部分に歪みが発生し易いためであると考えられる。このような歪の発生し易い部分に凸部を形成することで効果的にクラックの発生を抑制することができる。
【００１４】
また、本発明の一態様に係る高圧放電ランプは、凸部が点在していることが好ましい。これにより、応力を分散することができ、歪みの発生をさらに抑制することができる。
【００１５】
また、本発明の一態様に係る高圧放電ランプは、凸部の高さは、電極の埋設部分における前記凸部以外の部分の表面粗さの最大高さＲmaxよりも高いことが好ましい。これにより、凸部が、電極の表面における前記凸部以外の部分に優先して封止部のガラスと接触するため、歪みの発生をより抑制することができる。
【００１６】
また、本発明の一態様に係る高圧放電ランプは、凸部の高さが、１０μｍ以上１００μｍ以下の範囲内であることが好ましい。これにより、凸部が電極の表面における凸部以外の部分にさらに優先して封止部のガラスと接触することができるため、歪みの発生をさらに抑制することができる。
【００１７】
また、本発明の一態様に係る高圧放電ランプは、凸部と電極の埋設部分における前記凸部以外の部分との結晶構造が異なることが好ましい。このような結晶構造の異なる凸部は、電極の表面にレーザーを照射することで形成することができる。
【００１８】
また、本発明の一態様に係る高圧放電ランプは、凸部が略円錐形状であることが好ましい。これにより、凸部の先端部に応力が集中しやすく、封止部の応力分散の効果を向上し、歪みの発生をより抑制することができる。
【００１９】
また、本発明の一態様に係る高圧放電ランプは、凸部が酸性溶液で処理された高融点の金属粒子であることが好ましい。鋭意検討を重ねた結果、発明者らは、電極と封止部との界面において、熱による膨張収縮時における両部材の挙動に着目し、本発明を見出すにいたった。電極と封止部との界面に酸性溶液で処理された高融点の金属粒子を介在させると、電極と封止部との膨張収縮量の違いによって生じる応力を大きく緩和するという緩衝材のような作用を担うため、結果として、クラックの発生を抑制することができる。
【００２０】
また、本発明の一態様に係る高圧放電ランプは、金属粒子が、モリブデン、タングステン、およびレニウムからなる群より選ばれる１以上の高融点の金属粒子であることが好ましい。これらの金属粒子は、純度３Ｎ（９９．９［％］）以上の市販品として容易に入手可能だからである。
【００２１】
また、本発明の一態様に係る高圧放電ランプは、酸性溶液が、過酸化水素水、フッ酸、硝酸、王水、およびフッ硝酸からなる群より選ばれる１以上の酸性溶液であることが好ましい。これらの酸性溶液は、モリブデン、タングステン、およびレニウムを溶解させる作用が強いためである。
【００２２】
また、本発明の一態様に係る高圧放電ランプは、電極の埋設部分に、内壁面に前記高融点の金属粒子が塗布された石英ガラス製の細管が嵌め込まれていることが好ましい。このような構成は、電極と封止部との界面領域におけるクラックの発生を抑制する上で好適である。
【００２３】
また、本発明の一態様に係る高圧放電ランプは、金属箔に少なくとも一つの凸部が形成されているため、点灯中の水銀蒸気圧が３００気圧を超えるような超高圧水銀蒸気圧であっても、前記金属箔と発光管の封止部との界面において、クラックの発生を抑制することができる。そのため、高水銀蒸気圧下でランプを点灯させても、クラックによる発光管の破損が抑制されるから、結果として、信頼性が高く、長寿命である高圧放電ランプが得られる。金属箔を構成する金属と封止部を構成する石英ガラスとは熱膨張係数の差が大きいので、例えば、石英ガラスを加熱溶融させ金属箔を封止した場合、両者の熱膨張係数差に起因して封止部の石英ガラスに歪が発生し、金属箔と封止部との界面においてクラックが発生するおそれが高い。本発明の一態様に係る高圧放電ランプは、金属箔に少なくとも一つの凸部が形成されているため、封止部の歪みの発生が抑制され、クラックの発生が抑制される。
【００２４】
本発明の一態様に係るランプユニットは、封止部の歪みやクラックの発生を抑制した上記高圧放電ランプを備えるため、高画像表示性能を有し信頼性が高い。
【００２５】
本発明の一態様に係る投射型画像表示装置は、封止部の歪みやクラックの発生を抑制した上記高圧放電ランプを備えるため、高画像表示性能を有し信頼性が高い。
【００２６】
本発明に係る高圧放電ランプの製造方法は、本体部および表面に酸性溶液で処理された高融点の金属粒子が点在する棒状部を備えた電極を準備する工程を有するため、封止部の歪みやクラックの発生を抑制した高圧放電ランプを製造することができる。
【図面の簡単な説明】
【００２７】
【図１】本発明の第１の実施形態に係る高圧放電ランプの長手方向の中心軸を含む断面図
【図２】同じく高圧放電ランプの長手方向の中心軸を含む要部拡大断面図
【図３】同じく高圧放電ランプの棒状部の５００倍の電子顕微鏡写真
【図４】同じく高圧放電ランプの変形例１の長手方向の中心軸を含む要部拡大断面図
【図５】同じく高圧放電ランプの変形例２の長手方向の中心軸を含む要部拡大断面図
【図６】同じく高圧放電ランプの変形例３の長手方向の中心軸を含む要部拡大断面図
【図７】同じく高圧放電ランプの変形例４の長手方向の中心軸を含む要部拡大断面図
【図８】同じく高圧放電ランプの変形例５の長手方向の中心軸を含む要部拡大断面図
【図９】ランプＡの歪みを示す要部拡大正面図
【図１０】ランプＢの歪みを示す要部拡大正面図
【図１１】ランプＣの歪みを示す要部拡大正面図
【図１２】ランプＤの歪みを示す要部拡大正面図
【図１３】ランプＥの歪みを示す要部拡大正面図
【図１４】ランプＦの歪みを示す要部拡大正面図
【図１５】ランプＧの歪みを示す要部拡大正面図
【図１６】凸部による歪低減効果を説明するための模式図
【図１７】凸部周辺の結晶状態を示す概念図
【図１８】（ａ）本発明の第１の実施形態に係る高圧放電ランプの変形例５の長手方向の中心軸を含む要部拡大断面図、（ｂ）同じく高圧放電ランプの変形例６の長手方向の中心軸を含む要部拡大断面図
【図１９】（ａ）本発明の第２の実施形態に係る高圧放電ランプの正面断面図、（ｂ）同じく高圧放電ランプの左側面断面図
【図２０】本発明の第３の実施形態に係る高圧放電ランプの構成を示す断面図
【図２１】（ａ）本発明の第３の実施形態に係る高圧放電ランプのうち、電極の構成を示す断面図、（ｂ）（ａ）に示す電極を形成する方法についての説明図、（ｃ）（ａ）に示す電極を形成する方法についての説明図
【図２２】本発明の第３の実施形態の結果を示す図
【図２３】本発明の第３の実施形態の結果を示す図
【図２４】本発明の第４の実施形態に係るランプユニットの一部切欠斜視図
【図２５】本発明の第５の実施形態に係る投射型画像表示装置の斜視図
【図２６】本発明の第６の実施形態に係る投射型画像表示装置の斜視図
【発明を実施するための形態】
【００２８】
以下、図面を示しながら、本発明の最良な実施形態について説明する。本発明において、数字範囲を示す「〜」という符号は、その両端の数値を含む。また、各図面において、構成部品および構成部品間の縮尺は実際のものとは異なる。
【００２９】
〔第１の実施形態〕
本発明の第１の実施形態に係る高圧放電ランプの構成を図１に、同じく要部拡大断面図を図２にそれぞれ示す。本発明の第１の実施形態に係る高圧放電ランプ（以下、「高圧放電ランプ１００」という。）は、例えば定格電力が３００［Ｗ］であって、内部に電極１０１が配置されたガラス製の発光管１０２を備え、発光管１０２は内部に封入物が封入され、かつ放電空間が形成されている発光部１０３と、発光部１０３に連設された封止部１０４とを有する。なお、図示の便宜上、図１における電極１０１、後述する金属箔１０５およびリード線１０６と、図２における電極１０１とは、断面で切らずに図示している。
【００３０】
発光部１０３は、放電空間が形成される部分であり、透光性材料である石英ガラスで形成された球状体または楕円球状体の部材である。発光部１０３の形状は、例えば、外径が約１２［ｍｍ］、内径が約５［ｍｍ］の略球状であって、内部に内容積が約０．１［ｃｍ3］の放電空間を有する。なお、発光部１０３の外径、内径、および放電空間の内容積等は特に限定されず、高圧放電ランプ１００の仕様によって適宜設計変更してよい。
【００３１】
発光部１０３の内部には、発光物質である水銀（Ｈｇ）、始動補助用の希ガスである例えばアルゴンガス（Ａｒ）、およびハロゲン物質である例えば臭素（Ｂｒ）がそれぞれ所定量封入されている。
【００３２】
容量が０．１ｃｍ3程度の発光部１０３の中に、発光物質として約０．３［ｍｇ／ｍｍ3］の水銀と、始動補助用として約３０［ｋＰａ］の希ガスと、ハロゲン物質として約１０-7［μｍｏｌ／ｍｍ3］〜１０-2［μｍｏｌ／ｍｍ3］程度の臭素を封入すれば、ランプ点灯中の水銀蒸気圧は３００気圧程度になる。
【００３３】
希ガスは、例えばアルゴン（Ａｒ）、クリプトン（Ｋｒ）、キセノン（Ｘｅ）のいずれか、またはそれらの中から少なくとも２種以上の混合ガス等を用いることができる。ハロゲン物質は、例えばヨウ素（Ｉ）、臭素（Ｂｒ）、塩素（Ｃｌ）のいずれか、またはそれらの少なくとも２種以上の混合物質等を用いることができる。また、ランプ点灯中の水銀蒸気圧は３００気圧程度に限定されず、発光部１０３に封入する水銀の量などを適宜変更することにより、任意に調整してもよい。
【００３４】
封止部１０４は、石英ガラスを溶融状態で圧着することにより形成された略円柱形状の部材であり、発光部１０３を気密に封止する。封止部１０４を形成する方法は、例えば、公知のシュリンクシール法などが挙げられるが、特に限定されない。封止部１０４の外径、長さ、形状等も特に限定されず、高圧放電ランプ１００の仕様に応じて適宜変更してもよい。
【００３５】
発光部１０３の内部には、例えばタングステンで形成された一対の電極１０１が対向して配置されている。電極１０１は、本体部１０１ａと本体部１０１ａに接続される棒状部１０１ｂとを有する。電極１０１は、本体部１０１ａ側の一端部が放電空間の内部に位置し、かつ棒状部１０１ｂ側の他端部が後述する金属箔１０５と例えば溶接によって接続された状態で封止部１０４に封止されるように配置されている。電極１０１における封止部１０４内に埋設された部分が電極１０１の埋設部分である（図３参照）。
【００３６】
棒状部１０１ｂは、その横断面の形状が例えば、略円形をした略円柱体であって、タングステン等で形成された金属部材である。高輝度化等の観点から、一対の電極１０１間の距離Ｌｄは、例えば、ショートアーク型の高圧放電ランプの場合、点光源に近づけるために、０．５［ｍｍ］以上２．０［ｍｍ］以下の範囲内で適宜調整されることが好ましい（図１参照）。
【００３７】
本体部１０１ａは、例えば棒状部１０１ｂの一端部にタングステン製のコイルを巻きつけることにより形成されている。
【００３８】
なお、本体部１０１ａおよび棒状部１０１ｂは、タングステン製の金属棒およびコイルの構成に限らず、例えば、タングステン製の金属棒を、本体部１０１ａの径が棒状部１０１ｂの径よりも大きくなるように切削して形成されたものであってもよい。また、本体部１０１aの先端部から棒状部１０１ｂの先端部が突出していてもよい。
【００３９】
封止部１０４において、棒状部１０１ｂにおける本体部１０１ａの反対側の端部は、例えばその周面において、金属箔１０５の一端部と接続されている。金属箔１０５は、例えば、長方形状であって、モリブデン等の金属部材である。金属箔１０５は、発光部１０３側の一端部が棒状部１０１ｂの端部と重ねられた状態で封止部１０４に埋設されており、他端部がリード線１０６の一端部に接続されている。このように棒状部１０１ｂと金属箔１０５とが接続された状態で封止部１０４に埋設されていると、放電空間の気密性が向上するため好ましい。なお、棒状部１０１ｂと金属箔１０５とが接続される箇所は、特に限定されるものではないが、溶接部分の長さ、すなわち金属箔１０５の電極１０１側の端部から棒状部１０１ｂの金属箔１０５側の端部までの最短距離ｄは、１．０［ｍｍ］以上１．５［ｍｍ］以下の範囲内で適宜調整することが好ましい。棒状部１０１ｂおよび金属箔１０５の接続は、例えばレーザー溶接や抵抗溶接等を用いることができる。
【００４０】
図２に示すように、棒状部１０１ｂの表面における封止部１０４の発光部１０３側の端部または金属箔１０５側の端部に少なくとも１つの凸部１０１ｃが形成されている。
【００４１】
棒状部１０１ｂの５００倍の電子顕微鏡写真を図３に示す。図３に示すように、凸部１０１ｃは、棒状部１０１ｂの周面から電極軸心Ｘに対して略垂直な方向に突出して形成されている。この凸部１０１ｃにより、封止部１０４の歪みを低減し、クラックの発生を抑制することができる。
【００４２】
本実施形態における高圧放電ランプの具体的数値は、例えば、次の通りである。
【００４３】
発光部の中央部における内径φａｉ：５［ｍｍ］
外径φａｏ：１２［ｍｍ］
発光部の内容積：０．１［ｃｍ3］
電極間距離Ｌｄ：１．２［ｍｍ］
水銀封入量：０．３５［ｍｇ／ｍｍ3］
アルゴンガス封入量：３０［ｋＰａ］（２５［℃］）
臭素封入量：０．５×１０-3［μｍｏｌ］
（実験）
発明者らは、高圧放電ランプ１００が封止部１０４の歪みの発生を抑制し、クラックの発生を抑制することができることを確認するために、封止部１０４の歪みおよびクラックを確認する実験を行った。
【００４４】
まず、高圧放電ランプ１００と実質的に同じ構成を有し、棒状部１０１ｂの表面における封止部１０４の発光部１０３側の端部に１つの凸部１０１ｃが形成されているものをランプＡとした。また、図４に示すように、棒状部１０１ｂの表面における金属箔１０５側の端部に１つの凸部１０１ｃが形成されている点を除いてランプＡと実質的に同じ構成を有するものをランプＢとした。また、図５に示すように、棒状部１０１ｂの表面における金属箔１０５側の端部にも凸部１０１ｃが形成されている点を除いて、ランプＡと実質的に同じ構成を有するものをランプＣとした。さらに、図６に示すように、棒状部１０１ｂの表面における封止部１０４の発光部１０３側の端部と、金属箔１０５側の端部との間にも凸部１０１ｃが形成されている点を除いて、ランプＣと実質的に同じ構成を有するものをランプＤとした。また、図７に示すように、棒状部１０１ｂの表面における封止部１０４の発光部１０３側の端部と、金属箔１０５側の端部との間にわたって環状に凸部１０１ｃが形成されている点を除いて、ランプＡと実質的に同じ構成を有するものをランプＥとした。また、図８に示すように、棒状部１０１ｂの表面における封止部１０４の発光部１０３側の端部と、金属箔１０５側の端部との間にわたって螺旋状に凸部１０１ｃが形成されている点を除いて、ランプＡと実質的に同じ構成を有するものをランプＦとした。さらに、比較のために、棒状部１０１ｂの表面に凸部１０１ｃが形成されていない点を除いて、ランプＡと実質的に同じ構成を有するものをランプＧとした。なお、図示の便宜上、図４〜８における電極１０１は、断面で切らずに図示している。
【００４５】
実験は、ランプ点灯前、エージング後、エージング後１００［ｈ］点灯時、エージング後２５０ｈ点灯時、エージング後５００ｈ点灯時、エージング後１０００［ｈ］点灯時において、封止部のクラックを目視で確認した。実験試料は、各３本ずつ作成し、そのうち１本でも封止部の性能に影響するようなクラックが発生している場合に「×」と評価し、３本とも封止部の性能に影響するようなクラックが発生していない場合に「○」と評価した。実験結果を表１に示す。
【００４６】
【表１】
2010140379.tif 000030
表１に示すように、実施例に係るランプＡ〜Ｆにおいては、ランプ点灯前の初期、エージング後および１００［ｈ］〜１０００［ｈ］点灯後ともに封止部の性能に影響するようなクラックは発生していなかった。一方、比較例に係るランプＧについては、ランプ点灯前の初期において、既にクラックが発生しているものがあり、エージング後には、３本とも封止部にクラックが発生していた。なお、ランプＧについては、エージング後に３本とも封止部にクラックが発生していたため、１００［ｈ］点灯以降のデータは測定していない。
【００４７】
さらに、発明者らは、各実験試料のランプ点灯前の初期の封止部の歪みを歪計により観測した。ランプＡの歪みを示す要部拡大正面図を図９に、ランプＢの歪みを示す要部拡大正面図を図１０に、ランプＣの歪みを示す要部拡大正面図を図１１に、ランプＤの歪みを示す要部拡大正面図を図１２に、ランプＥの歪みを示す要部拡大正面図を図１３に、ランプＦの歪みを示す要部拡大正面図を図１４に、ランプＧの歪みを示す要部拡大正面図を図１５にそれぞれ示す。なお、図９〜１５において、大きな歪みが発生している部分を紙面上右上から左下へ向かう斜線で示し、小さな歪みが発生している部分を紙面上左上から右下へ向かう斜線で示している。なお、歪みの大小は、歪計の圧縮歪み・引っ張り歪みの色差により判別した。
【００４８】
図９〜１４に示すように、ランプＡ〜Ｆは、大きな歪みおよび小さな歪みが封止部１０４の外表面まで到達しておらず、歪みの発生が抑制されていることがわかる。これに対して、図１５に示すように、ランプＧは、小さな歪みが封止部１０４の外表面にまで達し、ランプＡ〜Ｆに比べて小さな歪みが発生している部分および大きな歪みが発生している部分の領域が広範囲となっている。これは、熱膨張および収縮が大きい棒状部１０１ｂによって封止部１０４全域に応力が印加されているためであり、特に、棒状部１０１ｂにおける封止部１０４の発光部１０３側の端部や金属箔１０５側の端部は、冷却時に棒状部１０１ｂの中央に向かって収縮するため強い応力が印加され、その結果として歪みが発生しやすくなる。
【００４９】
ランプＡ〜Ｆの場合、最も歪みの発生しやすい封止部１０４の発光部１０３側の端部または金属箔１０５側の端部において、棒状部１０１ｂの表面に凸部１０１ｃが形成されていることで、棒状部１０１ｂと封止部１０４のガラスとの接触面積を小さくすることができ、歪みの発生を抑制することができる。
【００５０】
特許文献１には、電極と封止部との間に微小空隙を設けて、電極と封止部との密着性を低く抑えることにより、クラックの発生が抑制された高圧放電ランプが提案されている。しかしながら、このような微小空隙が電極の埋設部分の略全体を覆うように広範囲に亘って存在すると、ショートアーク型の高圧放電ランプを繰り返し点灯消灯させた場合、例えば、消灯時において、点灯時に蒸発した水銀の凝縮物が上記隙間に入り込み、クラックが発生するおそれが高い。
【００５１】
図１６は、凸部による歪低減効果を説明するための模式図である。これに対し、本発明の第１の実施形態に係る高圧放電ランプの場合、図１６に示すように、凸部１０１ｃが存在する箇所には微小空隙１０７が形成されており、この微小空隙１０７によって棒状部１０１ｂと封止部１０４との接触面積が小さくなっており、これによって歪によるクラックの発生が抑えられている。その一方で、凸部１０１ｃが存在しない箇所では棒状部１０１ｂと封止部１０４とが接触しており微小空隙１０７は形成されていないため、棒状部１０１ｂと封止部１０４との間に水銀の凝集物が入り込み難くなっており、さらにクラックの発生が抑えられている。
【００５２】
なお、後述するように金属箔に凸部を設ける場合も同様であり、凸部が存在する箇所では微小空隙が形成されるため、金属箔と封止部との接触面積小さくなっており、かつ、凸部が存在しない箇所では微小空隙が形成されないため、水銀の凝集物は入り込み難くなっており、クラックの発生が効果的に抑えられている。
【００５３】
一方、ランプＧの場合、封止後において棒状部１０１ｂや封止部１０４が冷却される際、棒状部１０１ｂと封止部１０４のガラスとの熱膨張係数の大きさが異なることにより、棒状部１０１ｂよりも封止部１０４のガラスの熱収縮率が小さくなるため、これらの界面では引張応力の違いが生じるが、棒状部１０１ｂと封止部１０４との接触面積が大きいため、結果として、クラックが発生する。
【００５４】
よって、棒状部１０１ｂの表面における封止部１０４の発光部１０３側の端部または金属箔１０５側の端部に少なくとも１つの凸部１０１ｃが形成されていることで、封止部１０４の歪みを抑制し、クラックの発生を抑制することができる。
【００５５】
さらに、ランプＣ〜Ｆは、ランプＡおよびＢよりも歪みの発生が抑制されていることがわかる。これは、歪みの発生しやすい、棒状部１０１ｂにおける封止部１０４の発光部１０３側の端部および金属箔１０５側の端部に凸部１０１ｃが形成されているため、ランプＡおよびＢよりもさらに、応力を分散させることができ、歪みの発生を抑制することができるためである。
【００５６】
また、ランプＤ〜Ｆは、ランプＣよりも歪みの発生が抑制されていることがわかる。これは、封止部１０４の発光部１０３側の端部と、棒状部１０１ｂと金属箔１０５との接続部との間にも凸部１０１ｃが形成されているため、さらに応力を分散することができ、歪みの発生を抑制することができるためである。
【００５７】
さらに、ランプＥおよびＦは、ランプＤよりも歪みの発生を抑制することがわかる。これは、棒状部１０１ｂの表面に、さらに多くの凸部１０１ｃが分散して形成されているため、すなわち凸部が点在しているため、さらに応力を分散することができ、歪みの発生をさらに抑制することができるためである。
【００５８】
なお、ランプＦは、電極軸心Ｘを回転軸として、棒状部１０１ｂを回転させながら、電極軸心方向（電極長手方向）に移動させつつ、棒状部１０１ｂの表面にレーザーを照射することで、連続的に凸部１０１ｃを形成することができるため、凸部１０１ｃを容易に形成することができる。
【００５９】
上記のとおり、本発明の第１の実施形態に係る高圧放電ランプ１００は、封止部１０４の歪みの発生を低減し、クラックの発生を抑制することができる。
【００６０】
なお、凸部１０１ｃの高さは、電極１０１の棒状部１０１ｂの表面における凸部１０１ｃ以外の部分の表面粗さの最大高さＲmaxよりも高いことが好ましい。これにより、凸部１０１ｃが棒状部１０１ｂの表面における凸部１０１ｃ以外の部分に優先して封止部１０４のガラスと接触することができるため、歪みの発生をより抑制することができる。
なお、凸部１０１ｃの高さとは、棒状部１０１ｂの表面から電極軸心Ｘに対して略垂直な方向に突出している長さであり、例えば電子顕微鏡等を用いて測定することができる。また、一般的な電極の場合、棒状部の表面の最大高さＲmaxは１［μｍ］程度である。
【００６１】
さらに、凸部１０１ｃの高さは、１０［μｍ］以上１００［μｍ］以下の範囲内であることが好ましい。１０［μｍ］以上の場合、凸部１０１ｃが棒状部１０１ｂの表面における凸部１０１ｃ以外の部分にさらに優先して封止部１０４のガラスと接触することができるため、歪みの発生をさらに抑制することができる。１００［μｍ］を超える場合、凸部１０１ｃと封止部１０４との接触面積が増えるため、応力を分散しきれない。なお、１０［μｍ］以上７０［μｍ］以下の範囲内がより好ましい。
【００６２】
また、凸部１０１ｃと棒状部１０１ｂの表面における凸部１０１ｃ以外の部分との結晶構造が異なることが好ましい。この場合、棒状部１０１ｂの表面にレーザーを照射することで凸部１０１ｃを形成しやすくすることができる。凸部１０１ｃを形成する好適なレーザーの照射条件の一例として、棒状部表面上のレーザー照射スポット径が１０［μｍ］〜１００［μｍ］程度で照射時間が０．１［ｍｓｅｃ］〜１［ｍｓｅｃ］程度の単パルス照射または単パルス連続照射により棒状表面上に照射する。
【００６３】
凸部１０１ｃ周辺の結晶構造の概略図を図１７に示す。図１７に示すように、棒状部１０１ｂの表面における凸部１０１ｃ以外の部分の結晶構造は、多角形が配列したような亀甲状の構造であるのに対し、凸部１０１ｃの結晶構造は、電極軸心Ｘから略垂直方向に引き伸ばされたような構造をしている。これは、棒状部の表面にレーザーが照射されることによって、結晶粒が凸部１０１ｃの先端部に向かって引き伸ばされたためである。
【００６４】
さらには、凸部１０１ｃは、略円錐形状であることが好ましい。この場合、凸部１０１ｃの先端部に応力が集中しやすく、封止部１０４の応力分散の効果を向上し、歪みの発生をより抑制することができる。
【００６５】
また、図１８（ａ）に示すように、凸部１０１ｃは、棒状部１０１ｂの表面に千鳥状に形成されていることが好ましい。この場合、凸部１０１ｃ間の距離を略等間隔にしやすく、応力を分散させやすく、歪みの発生をさらに抑制することができる。
【００６６】
さらに、図１８（ｂ）に示すように、棒状部１０１ｂの金属箔１０５と接続されている部分は、切欠部が形成されていることが好ましい。この場合、棒状部１０１ｂに切欠部が形成されていない場合に比べて棒状部１０１ｂと金属箔１０５との接触面積を増やすことができ、レーザーまたは抵抗溶接で棒状部１０１ｂと金属箔１０５とを接続する際、その接続強度を向上させることができる。
【００６７】
なお、図示の便宜上、図１８（ａ）および（ｂ）における電極１０１は、断面で切らずに図示している。
【００６８】
さらに、棒状部１０１ｂの表面における金属箔１０５との接続部（すなわち接触部）に、凸部１０１ｃが形成されていることが好ましい。この場合、抵抗溶接により棒状部１０１ｂと金属箔１０５とを接続する際、その接続部の抵抗値を高めて溶接強度を向上させることができる。
【００６９】
（高圧放電ランプの製造方法）
高圧放電ランプ１００の製造方法を以下に説明する。高圧放電ランプ１００の製造方法は、以下の工程を有することを特徴とする。
【００７０】
（ａ）放電空間を形成するための発光部、および前記発光部の両端に延設された円筒状の細管部を有する石英ガラス製の容器を準備する工程
（ｂ）本体部と、前記本体部に接続される棒状部とを有する電極の前記棒状部の表面に凸部を形成する工程
（ｃ）前記棒状部における前記本体部の反対側の端部を、その周面の少なくとも一部において金属箔の一端部と接続する工程
（ｄ）前記本体部が前記発光部の内部に突出するように、前記細管部に対して前記棒状部を挿入する工程
（ｅ）前記細管部を加熱溶解させた状態で圧接することにより、前記棒状部および前記金属箔を封止する工程
先ず、（ａ）の工程では、放電空間を形成するための発光部１０３および、この発光部１０３に延設された細管部を含む石英ガラス製の容器（図示せず）を準備する。
【００７１】
次に、（ｂ）の工程において、本体部１０１ａと、本体部１０１ａに接続される棒状部１０１ｂとを有する電極１０１の棒状部１０１ｂの表面に凸部１０１ｃを形成する。凸部１０１ｃは、例えば、棒状部１０１ｂの表面にレーザーを照射することにより形成することができる。具体的には、棒状部１０１ｂの表面であって、封止後の封止部１０４の発光部１０３側の端部または金属箔１０５側の端部にレーザーを照射することにより凸部１０１ｃを形成することができる。
【００７２】
続いて、（ｃ）の工程において、棒状部１０１ｂにおける本体部１０１ａの反対側の端部を、その周面の少なくとも一部において金属箔１０５の一端部と接続する。棒状部１０１ｂと金属箔１０５との接続は、例えば抵抗溶接やレーザー溶接等により行うことができる。なお、（ｂ）の工程と（ｃ）の工程とはどちらを先に行ってもよい。
【００７３】
さらに、（ｄ）の工程では、電極１０１が発光部１０３の内部に突出するように、細管部に対して電極１０１を挿入する。
【００７４】
そして、（ｅ）の工程では、前記管状部を加熱溶解させて前記棒状部１０１ｂを封止する。封止は、バーナーによって加熱してもよいし、レーザー（例えば、ＣＯ2可変レーザー）によって加熱してもよい。なお、バーナーとレーザーとを併用してもよい。
【００７５】
以上の工程を経ることにより、高圧放電ランプ１００が完成される。
【００７６】
〔第２の実施形態〕
本発明に係る第２の実施形態に係る高圧放電ランプの管軸を含む正面断面図を図１９（ａ）に、その左側面断面図を図１９（ｂ）にそれぞれ示す。本発明の第２の実施形態に係る高圧放電ランプ（以下、「高圧放電ランプ２００」という。）は、少なくとも一方の封止部１０４にキャビティ２０１が形成され、その外部にアンテナ２０２が設けられている点を除いては、高圧放電ランプ１００と実質的に同じ構成を有する。よって、キャビティ２０１およびアンテナ２０２について詳細に説明し、その他の点については説明を省略する。なお、図示の便宜上、図１９における電極１０１、金属箔１０５およびリード線１０６は、断面で切らずに図示している。
【００７７】
少なくとも一方の封止部１０４には、キャビティ２０１が形成されている。キャビティ２０１の内部には、少なくとも希ガスが封入されている。なお、発光部１０３の内部と同様のガス（例えば、希ガスおよび水銀）が封入されていてもよい。また、キャビティ２０１の内部に酸化バリウムやトリウムタングステンを配置してもよい。この場合、酸化バリウムやトリウムタングステンが電子を放出しやすいため、金属箔１０５とアンテナ２０２との間の放電を容易に起こすことができる。
【００７８】
キャビティ２０１が位置する封止部１０４の外周には、アンテナ２０２が設けられている。アンテナ２０２は、例えば鉄とクロムとの合金製で、一端部側が封止部の外周に３ターン巻きつけられ、他端部側が外部リード線１０６に接続されている。なお、アンテナ２０２は、鉄とクロムとの合金製に限らず、例えばモリブデンやタングステン等の金属線も用いることができる。
【００７９】
なお、いわゆるトリガー線の役割を果たす第２のアンテナ（図示せず。）が、封止部１０４と発光部１０３側の端部（おおよそ、電極１０１が埋め込まれている封止部１０４の外周）に設けられていてもよい。
【００８０】
上記のとおり、本発明の第２の実施形態に係る高圧放電ランプ２００は、封止部１０４の歪みの発生を低減し、クラックの発生を抑制することができる。
【００８１】
〔第３の実施形態〕
図２０に示すように、高圧放電ランプ３２０において、棒状部３２４ｂと金属箔３２５との接合部分を含む棒状部３２４ｂの表面領域には、凸部としての高融点の金属粒子３４０が点在する。この金属粒子３４０は、予め、酸性溶液と混合された状態で棒状部の表面に塗布した後、乾燥させたものである。なお、高圧放電ランプ３２０では、残る半分も同じ構成を有しているが、図２０では図示を省略する。
【００８２】
本発明の第３の実施形態において高融点の金属粒子は、融点が２０００［℃］以上の金属粒子をいう。中でも、高融点の金属粒子としては、モリブデン（Ｍｏ）、タングステン（Ｗ）、およびレニウム（Ｒｅ）からなる群より選ばれた１以上の金属粒子が好ましい。なお、これらの金属粒子は、純度３Ｎ（９９．９［％］）以上の市販品として容易に入手可能である。
【００８３】
高融点の金属粒子は、予め酸性溶液で処理されたものを用いる。ここで、酸性溶液で高融点の金属粒子を処理するとは、酸性溶液によって金属粒子の界面改質を行う作業をいう。本作業には、酸性溶液と金属粒子とを混合物とすることや、金属粒子の表面に対して酸性溶液を塗布、噴射などすることなどが含まれるが、特に限定されない。
【００８４】
酸性溶液は、高融点の金属粒子に対して、その表面を溶解させたり、凝集させたりする役割を担う。酸性溶液としては、プロトン供与性は強いものの、その受容性の弱い溶液であれば特に問題はないが、中でも、過酸化水素水、フッ酸、硝酸、王水、フッ硝酸からなる群より選ばれる１以上の酸性溶液が好ましい。これらの酸性溶液は、モリブデン（Ｍｏ）、タングステン（Ｗ）、およびレニウム（Ｒｅ）を溶解させる作用が強いためである。なお、酸性溶液は、上記した溶液を単独で用いてもよいし、混合物であってもよい。
【００８５】
従来、封止後において金属部材と封止部が冷却される際には、両部材の熱膨張係数の大きさが異なることにより、金属部材よりも封止部の熱収縮率が大きくなるため、これらの部材の界面では引張応力の違いが生じるから、結果として、クラックが発生していた。その点、本発明の第３の実施形態のように、金属部材と封止部との界面に上記のような酸性溶液で処理された高融点の金属粒子を介在させると、第一に、金属部材と封止部のガラスとの接触面積を小さくすることができ、歪みの発生を抑制することができる。第二に、金属粒子が金属部材と封止部との熱膨張係数の差を埋める緩衝材として作用し、両者の熱収縮の違いによって生じる応力を大きく緩和する役割を担うため、結果として、クラックの発生を抑制することができる。また、金属粒子は、金属部材の表面に対して化学結合のような強固な力で結びついているものではないので、金属部材と封止部との界面において自由に遊動する潤滑剤としても作用する。そのため、封止後の冷却時における界面での引張応力が軽減されることから、結果としてクラックの発生を抑制することができる。
【００８６】
クラックの発生を抑制するという観点からは、酸性溶液で処理する前の金属粒子の平均粒径が１［μｍ］〜１００［μｍ］であることが好ましい。このような金属粒子を酸性溶液で処理すれば、緩衝材や潤滑剤として相応しい大きさ、具体的には２〜５０μｍ程度の凝集物が形成されやすく、金属部材と封止部との界面における引張応力の緩和に有用だからである。
【００８７】
また、高融点の金属粒子を処理するための溶液として、フッ酸や王水のような強酸性の溶液を用いると、棒状部などへ塗布する前に中和処理を施す必要があるため、工程数が増えるなどの新たな問題が生じる。よって、中和処理の必要性がないという観点からは、棒状部などを腐食するおそれがなく、かつ揮発して残留しないという観点から、過酸化水素水を溶液として用いることが好ましい。
【００８８】
第３の実施形態における高圧放電ランプの具体的数値は、例えば、次の通りである。
【００８９】
発光部の中央部における内径φａｉ：５［ｍｍ］
外径φａｏ：１２［ｍｍ］
発光部の内容積：０．１［ｃｍ3］
電極間距離Ｌｄ：１．２［ｍｍ］
水銀封入量：０．３５［ｍｇ／ｍｍ3
アルゴンガス封入量：３０［ｋＰａ］（２５［℃］）
臭素封入量：０．５×１０-3［μｍｏｌ］
また、図２１（ａ）に示すように、高圧放電ランプにおけるクラックの発生を抑制するという観点からは、棒状部３２４ｂに対して、内壁面に高融点の金属粒子３５０を塗布した石英ガラス製の細管（スリーブ）３５１を組み入れてもよい。なお、スリーブ３５１は、封止加工の際に溶融して発光管の一部となる。
【００９０】
上述したとおり、本実施形態で使用されるスリーブ３５１の内壁面には、予め、酸性溶液で処理されたタングステン、モリブデンおよびレニウムのような高融点の金属粒子３５０が塗布されている。このようなスリーブを棒状部３２４ｂと嵌め合わせると、棒状部３２４ｂの表面に対して高融点の金属粒子３４０を塗布した場合と同様に、スリーブ３５１と棒状部３２４ｂとの間に大小さまざまなサイズの金属粒子が点在することとなる。そうすると、スリーブと棒状部との間において緩衝材や潤滑剤として作用する金属粒子が数多く存在するようになるから、棒状部と封止部との界面における引張応力などが緩和されるため、結果として、高圧放電ランプにおけるクラックの発生がより効果的に抑制される。また、スリーブを採用する本構成では、スリーブ３５１によって金属粒子の棒状部表面からの剥離・脱落が抑制されており、棒状部の表面に対して直接的に金属粒子を塗布する形態と比べて、高融点の金属粒子が棒状部から剥離する可能性が低減するので、結果として、クラックの発生をよりいっそう抑制することができる。
【００９１】
当該スリーブを有する高圧放電ランプを準備する方法を説明する。図２１（ｂ）に示すように、先ず、純水を用いて高融点の金属粒子３５０を塗布する前のスリーブ３５１を洗浄する。
【００９２】
次に、洗浄したスリーブ３５１を十分に乾燥させた後、管状体であるスリーブ３５１の内部に、所定の金属粒子３５０（例えば、タングステン、モリブデン、レニウム）と過酸化水素水のような酸性溶液とを混合した混濁液を注入する。このとき、混濁液をスリーブ３５１内に注入する方法は特に限定されず、例えば、ディスペンサーなどの吐出機を用いればよい。そして、混濁液を注入した後のスリーブ３５１を十分に乾燥させる。こうして、スリーブ３５１の内壁面に高融点の金属粒子３５０が塗布されたスリーブ３５１が得られる。なお、塗布した後の混濁液を乾燥させる方法は、特に限定されず、恒温恒湿槽などを用いてもよいし、室温に静置させた状態で自然乾燥させてもよい。そして、乾燥したスリーブ３５１を棒状部３２４ｂに挿入した後、溶接などによって棒状部３２４ｂの端部を金属箔３２５に溶接させる。
【００９３】
（高圧放電ランプの製造方法）
高圧放電ランプ３００の製造方法は、下記の工程を有することを特徴とする。
【００９４】
（ａ）放電空間を形成するための発光部、および前記発光部の両端に延設された円筒状の細管部を有する石英ガラス製の容器を準備する工程
（ｂ）本体部および表面に酸性溶液で処理された高融点の金属粒子が点在する棒状部を備えた電極を準備する工程
（ｃ）前記本体部が前記発光部の内部に突出するように、前記細管部に対して前記棒状部を挿入する工程
（ｄ）前記細管部を加熱溶解させた状態で圧接することにより、前記棒状部を封止する工程
先ず、（ａ）の工程では、放電空間を形成するための発光部および、この発光部に延設された細管部を含む石英ガラス製の容器を準備する。容器とは、封止部が形成されて発光部が気密封止される前の発光管の前駆体をいう。
【００９５】
次に、（ｂ）の工程において、本体部と、酸性溶液で処理された高融点の金属粒子を点在させた棒状部とを備えた電極を準備する。棒状部の表面に金属粒子を点在させる方法は特に限定されず、例えば、所定の金属粒子と酸性溶液とを混合した混濁液を棒状部の表面に塗布したり、前記混濁液に棒状部を浸漬させたりする方法、あるいは金属粒子を吹き付け、蒸着する方法が挙げられる。過酸化水素水のような酸性溶液で処理された金属粒子を棒状部のような金属部材の表面に塗布すれば、金属粒子は棒状部の表面を溶かしながら、その表面に金属粒子を点在させることができる。なお、クラックの発生を抑制する効果は、棒状部の表面だけでなく、所定の酸性溶液で処理された金属粒子を石英ガラスと接触しうる金属箔などの金属部材の表面に点在させることによって得られる。
【００９６】
ところで、前述したように、酸性溶液によって金属粒子を処理する方法は特に限定されないが、金属粒子の界面改質の具合は、酸性溶液の種類（酸性度）、酸性溶液と金属粒子とを接触させる時間、程度によって、金属粒子の界面改質の具合が変化するため、注意が必要である。ところが、例えば、金属粒子を過酸化水素水で処理する場合、この過酸化水素水は王水などの強酸と比べて非常に酸性が弱いため、金属粒子を過酸化水素水と混合した状態で一日、一週間静置していても、塗布具合に関係するほどの表面改質の差は生じるおそれが低い。
【００９７】
棒状部は、酸性溶液で処理された高融点の金属粒子が塗布された後、乾燥される。このとき、十分に金属粒子の溶液成分を蒸発させることが好ましい。溶液成分が残っている場合、高圧放電ランプの特性に影響を与えるおそれがあるためである。なお、棒状部を乾燥させる方法の例には、自然乾燥、公知の乾燥機による乾燥が含まれる。
【００９８】
さらに、（ｃ）の工程では、前記電極が前記発光部の内部に突出するように前記高融点の金属粒子が点在した棒状部を前記管状部に挿入する。そして、（ｄ）の工程では、前記管状部を加熱溶解させて前記棒状部を封止する。
【００９９】
（実験）
次に、本発明の第３の実施形態にかかる高圧放電ランプの作用効果を確認するための実験について説明する。
【０１００】
本実験では、高融点の金属粒子として、タングステン（Ｗ）、レニウム（Ｒｅ）、およびモリブデン（Ｍｏ）を使用するとともに、これらの金属粒子をそれぞれ溶解作用のある過酸化水素水（３［ｗｔ％］Ｈ2Ｏ2）を使用した。ここで、金属粒子は、いずれも平均粒径１［μｍ］〜２［μｍ］、純度４［Ｎ］〜５［Ｎ］のものを使用した。
【０１０１】
次に、棒状部に対して金属粒子がどのような状態で点在しているのかを確認するために、酸性溶液による処理の有無が異なる金属粒子をそれぞれ棒状部の表面に塗布した後、乾燥させてからその表面状態を目視およびＳＥＭによって観察した。本実験で作成したサンプルは、下記の２つである。
【０１０２】
サンプルＡ：未処理の金属粒子を塗布した棒状部
サンプルＢ：過酸化水素水で処理した金属粒子を塗布した棒状部
ここで、サンプルＢは、各金属粒子と過酸化水素水を混合して調製した混濁液を、棒状部の表面に塗布し、自然乾燥させた。
【０１０３】
サンプルＡ、Ｂの表面を目視により確認したところ、サンプルＡでは棒状部の表面に対して、金属粒子がわずかに存在しているのみであった。一方、サンプルＢでは、棒状部の表面に対して、金属粒子が均一に塗布されていることが確認された。
【０１０４】
次に、各棒状部の表面をＳＥＭで観察したところ、サンプルＡの棒状部の表面では、略球体状の金属粒子を確認することができた。
【０１０５】
一方、サンプルＢの棒状部の表面では凹凸が形成されていること、および金属粒子の一部が凝集物となっていたり、肥大していたりするなど金属粒子の形状が様々に変形していること、をそれぞれ確認することができた。また、サンプルＢの場合には、無変形の金属粒子や凝集物のような大小さまざまな金属粒子が石垣を組むように棒状部の表面に付設されていることも観察された。また、サンプルＢにおいて、酸性溶液で処理した金属粒子は、棒状部の表面に対して、１［μｍ］〜１００［μｍ］程度の大きさで積層されていること、さらに、この積層物は、棒状部を多少揺動させても剥離しない程度に強固に付着していることが確認された。
【０１０６】
また、同時に、金属箔における棒状部との溶接部分に対して、各々酸性溶液で処理された金属粒子を塗布した場合でも、棒状部を多少揺動させても剥離しない程度の強度で金属箔の表面に対して金属粒子が付設されることが確認された。
【０１０７】
また、酸性溶液として、フッ酸、硝酸、フッ硝酸、王水を使用した場合でも、タングステン、レニウム、モリブデンを溶解する作用があること、加えて、上記と同様にこれらの酸性溶液で処理した高融点の金属粒子を棒状部の表面に塗布した結果、過酸化水素水と同様に、高融点の金属粒子が凝集したり、棒状部の表面などに均一に点在させたりすることができることを確認した。
【０１０８】
次に、第３の実施形態について、クラックの発生を抑制する効果を確認するために下記の実験を行った。すなわち、先ず、棒状部に、適宜酸性溶液で処理した金属粒子を棒状部の所定の位置に塗布後、乾燥させた高圧放電ランプをそれぞれ１００本準備し、封止後における高圧放電ランプでのクラック（初期クラック）の発生有無を目視により観察した。本実験結果を図２２，２３に示す。図２２，２３から明らかなように、酸性溶液で処理した金属粒子を金属部材と封止部との界面に介在させた高圧放電ランプでは、クラックの発生が著しく低減できた。
【０１０９】
金属粒子は、棒状部や金属箔のどの部位に形成しても効果があるが、特に、図２２，２３に示すように、棒状部の表面、棒状部と金属箔との溶接部、または、金属箔裏に形成した場合にクラックの発生を著しく低減できた。ここで、クラックの発生を抑制する効果は、棒状部に少なくとも１つの金属粒子を付設した場合に限らず、金属箔に少なくとも１つの金属粒子を付設した場合にも得られる。さらに、その効果は、金属粒子を付設した場合に限らず、レーザー照射等によって金属箔に凸部を形成した場合にも得られる。
【０１１０】
なお、棒状部表面については、棒状部端面よりも棒状部周面に金属粒子を付設することがより効果的である。また、棒状部と金属箔との溶接部については、金属箔における棒状部溶接側の主面のうち図２０において符号ｄで示す領域（金属箔の電極側の端縁から棒状部の金属箔側の端縁までの領域）に金属粒子を付設することがより効果的である。また、金属箔裏については、金属箔における棒状部溶接側の主面とは反対の主面のうち図２０において符号ｄで示す領域に金属粒子を付設することがより効果的である。
【０１１１】
次に、第３の実施形態における高圧水銀ランプを組み入れたランプユニットを使用して、高圧放電ランプの寿命試験を行うことにより、発光管の封止部における破損の状況を観察した。ここで、高圧放電ランプの寿命試験は、高圧放電ランプを３０本使用し、各高圧放電ランプを定格電力３００［Ｗ］で周波数１００［Ｈｚ］の矩形波電流によって定常点灯させた状態で、点灯１時間、消灯０．５時間を１サイクルとして、これを所定時間繰り返す点滅サイクル試験を行った。
【０１１２】
その結果、図２２，２３から明らかなように、点灯開始から計測時までの累積点灯時間が、１００時間、２５０時間、５００時間、７５０時間、１０００時間、１５００時間、２０００時間において、いずれも封止部における破損は確認されなかった。これにより、本実施形態に係る高圧放電ランプは、累積点灯時間が２０００時間という長時間を越えても、棒状部のような金属部材と封止部との界面において、クラックの発生を抑制できる効果が高いことが分かった。
【０１１３】
次に、発明者らは、酸性溶液で処理された金属粒子が内壁面に塗布されたスリーブを有する高圧放電ランプにおけるクラックの発生有無を観察する実験を行った。本実験で準備した発光管の概略図は、図２１（ａ）に示すとおりである。
【０１１４】
本実験で準備した高圧放電ランプにおいては、棒状部に対して、内壁面に高融点の金属粒子が塗布された石英ガラス製のスリーブ５１が嵌め込まれている。この棒状部は、タングステンから形成された横断面が略円形の略円柱体であり、直径が０．５［ｍｍ］、長さ８．０［ｍｍ］である。なお、棒状部にスリーブを嵌め合わせた以外は、前述した高圧放電ランプの発光管仕様と同じであるため説明を省略する。
【０１１５】
スリーブは、外径が１．８［ｍｍ］、内径が０．６［ｍｍ］、長さが２．５［ｍｍ］の石英ガラス製の管状体である。スリーブの内壁面には、酸性溶液で処理した高融点の金属粒子が塗布されている。本実験では、酸性溶液として、３［ｗｔ％］過酸化水素水を使用し、高融点の金属粒子として、タングステン、モリブデン、レニウムを組み合わせて使用した。ここで、過酸化水素水を使用した訳は、過酸化水素水は、強酸性でないにも関わらず、タングステンなどの高融点の金属粒子を溶解する作用を有しており、また乾燥時に蒸発することから塗布面に残留することがないためである。
【０１１６】
本実験で作成した発光管の諸条件は下記の通りである。
【０１１７】
発光部中央内径：５［ｍｍ］
発光部中央外径：１２［ｍｍ］
発光部容積：０．１［ｃｃ］
水銀封入量：０．３５［ｍｇ／ｍｍ3］
アルゴンガス封入量：３０［ｋＰａ］（２５［℃］）
臭素封入量：０．５×１０-3［μｍｏｌ］
電極間距離：１．２［ｍｍ］
封止部：公知のシュリンクシール法によって封止
スリーブが嵌め込まれた棒状部が封着された封止部を目視により観察したところ、棒状部と封止部との界面領域において、従来と比べて、棒状部と封止部との界面付近であって、特に棒状部の表面付近における初期クラックの発生が抑制されていることが確認できた。これは、高融点の金属粒子の存在によって、棒状部と封止部との接触面積が小さくなったため、封止加工時における棒状部の熱伸縮による前記界面付近の石英ガラスへの応力が減少したためと考えられる。
【０１１８】
また、当該高圧放電ランプを反射鏡と組み込んだランプユニットを使用して、高圧放電ランプの寿命試験を行うことにより、発光管の封止部における破損の状況を観察した。そうすると、点灯開始から計測時までの累積点灯時間が、１００時間、２５０時間、５００時間、７５０時間、１０００時間、１５００時間、２０００時間において、いずれも封止部における破損は確認されなかった。これにより、本実施形態に係る高圧放電ランプは、累積点灯時間が２０００時間という長時間を越えても、クラックの発生を抑制できる効果が高いことが分かった。本結果から明らかなように、棒状部に対して、内壁面に所定の酸性溶液で処理された金属粒子が塗布されたスリーブを嵌め合わせると、特に、棒状部と封止部との界面領域におけるクラックの発生を抑制する上で好適であることが確認された。
【０１１９】
〔第４の実施形態〕
本発明の第４の実施形態に係るランプユニットの一部切欠斜視図を図２４に示す。本発明の第４の実施形態に係るランプユニット（以下、「ランプユニット４００」という。）は、本発明の第１の実施形態に係る高圧放電ランプ１００を備える。
【０１２０】
図２４に示すように、ランプユニット４００は、高圧放電ランプ１００と、高圧放電ランプからの射出光が反射面４０１によって反射されるように高圧放電ランプ１００が内部に取り付けられた、凹状の反射面４０１を有する反射鏡４０２とを備える。
【０１２１】
反射鏡４０２の内面には、凹面の反射面４０１が形成されており、反射面４０１によって高圧放電ランプ１００からの射出光を反射させる。また、反射鏡４０２は、反射鏡４０２による高圧放電ランプ１００の集光効率を高めるために、高圧放電ランプ１００の長手方向の中心軸（電極軸心Ｘと一致）と反射鏡４０２の光軸Ｙとが略一致するように高圧放電ランプ１００と組み合わされている。なお、反射面４０１は、例えば回転楕円体面や回転放物体面からなり、多層干渉膜等が蒸着されたものが一般的に使用されるが、本発明では特に限定されない。反射鏡４０２のネック部４０３側に位置する封止部１０４は、口金４０４に挿入され、反射鏡４０２に対して固定されている。口金４０４は、例えば、円筒形であって、反射鏡４０２に対して接着剤４０５等を介して固着されている。また、この口金４０４には、電源接続用端子４０６が付設されている。
【０１２２】
また、高圧放電ランプ１００のうち、口金４０４とは反対側のリード線１０６は、電力供給線４０７に接続されており、電力供給線４０７は、反射鏡４０２に設けられた貫通孔４０８に挿通されている。
【０１２３】
なお、図２４では、高圧放電ランプ１００を用いたが、高圧放電ランプ２００，３２０を用いることもできる。
【０１２４】
上記のとおり、本願の第４の実施形態に係るランプユニット４００の構成によれば、封止部のクラックや歪みの発生を抑制した高圧放電ランプ１００，２００，３２０を備えることで、信頼性を向上させることができる。
【０１２５】
〔第５の実施形態〕
本発明の第５の実施形態に係る投射型画像表示装置の斜視図を図２５に示す。本発明の第５の実施形態に係る投射型画像表示装置（以下、「画像表示装置５００」という。）は、その前方に設置したスクリーン（図示しない）に向けて画像を投影するタイプのプロジェクタである。
【０１２６】
投射型画像表示装置５００は、ランプユニット４００と、ランプユニットからの照明光が変調して光学像を形成する光学ユニット５０２と、光学像を拡大投射する投射装置５０４とを備える。
【０１２７】
具体的には、筐体５０１と、筐体５０１に収納されたランプユニット４００と、光学ユニット５０２と、制御ユニット５０３と、投射装置５０４と、冷却ファンユニット５０５と、電源ユニット５０６とを備える。
【０１２８】
電源ユニット５０６は、ＤＣ電源回路と高圧放電ランプ点灯装置（いずれも図示しない）を含み、商用電源から供給される電力を、制御ユニット５０３、ランプユニット４００、および冷却ファンユニット５０５に適した電力に変換してそれぞれ供給する。なお、図２５は、投射型画像表示装置５００の構成を見易くするため、筐体５０１の天板が取り除かれた状態で示されている。
【０１２９】
上記のとおり、本願の第５の実施形態に係る投射型画像表示装置５００の構成によれば、封止部のクラックや歪みの発生を抑制した高圧放電ランプ１００，２００，３００を備えることで、信頼性を向上させることができる。
【０１３０】
〔第６の実施形態〕
本発明の第６の実施形態に係る投射型画像表示装置の斜視図を図２６に示す。本発明の第６の実施形態に係る投射型画像表示装置（以下、「画像表示装置６００」という。）は、リアプロジェクタであって、高圧放電ランプが組み込まれたランプユニット４００と、光学ユニット、投射装置およびミラー（いずれも図示せず。）等が収納された筐体６０１とを有する。
【０１３１】
画像表示装置６００は、投射レンズ（図示せず。）から投射され、ミラー（図示せず。）で反射された画像が、筐体６０１の開口部に設けられた透過式スクリーン６０２の裏側から投影されて画像表示される。
【０１３２】
上記のとおり、本願の第６の実施形態に係る投射型画像表示装置６００の構成によれば、封止部のクラックや歪みの発生を抑制した高圧放電ランプ１００，２００，３００を備えることで、信頼性を向上させることができる。
【０１３３】
〔変形例〕
以上、本発明を上記した各実施形態に示した具体例に基づいて説明したが、本発明の内容が各実施形態に示した具体例に限定されないことは勿論であり、発明の効果を損なわない範囲で適宜変更してよい。
【０１３４】
また、上記実施形態では、両端が封止されているダブルエンド型の高圧放電ランプを示したが、封止の形態は特に限定されず、例えば、シングルエンド型であってもよい。
【産業上の利用可能性】
【０１３５】
本発明は、高圧放電ランプ、ランプユニットおよび投射型画像表示装置に広く適用することができる。本発明の高圧放電ランプは、金属部材と封止部とが接触する領域において、クラックの発生を抑制することができるので、投射型画像表示装置の光源である高圧水銀ランプとして有用である。また、高圧水銀ランプ以外の、例えばメタルハライドランプなどの高圧放電ランプにもそのまま適用でき、例えば自動車ヘッドライト用メタルハライドランプとして有用である。
【符号の説明】
【０１３６】
１００，２００，３２０  高圧放電ランプ
１０１，３２４  電極
１０１ａ，３２４ａ  本体部
１０１ｂ，３２４ｂ  棒状部
１０１ｃ，３４０  凸部
１０２  発光管
１０３，３２１  発光部
１０４，３２２  封止部
１０５，３２５  金属箔
１０６  リード線
３４０  金属粒子
４００  ランプユニット
４０１  反射面
４０２  反射鏡
５００，６００  投射型画像表示装置
５０２  光学ユニット
５０４  投射装置
【手続補正２】
【補正対象書類名】特許請求の範囲
【補正対象項目名】全文
【補正方法】変更
【補正の内容】
【特許請求の範囲】
【請求項１】
内部に放電空間を有する発光部と当該発光部に連設された封止部とを有するガラス製の発光管と、一端部が前記放電空間内に対向配置され他端部が金属箔と接続された状態で前記封止部内に埋設された一対の電極と、を備えた高圧放電ランプであって、
前記一対の電極の埋設部分に、前記封止部の歪み低減のための凸部が少なくとも一つ形成されている
ことを特徴とする高圧放電ランプ。
【請求項２】
前記凸部は、前記電極の埋設部分における電極軸心方向両端領域の少なくとも一方に形成されていることを特徴とする請求項１記載の高圧放電ランプ。
【請求項３】
前記凸部は、点在していることを特徴とする請求項１記載の高圧放電ランプ。
【請求項４】
前記凸部の高さは、前記電極の埋設部分における前記凸部以外の部分の表面粗さの最大高さＲmaxよりも高いことを特徴とする請求項１記載の高圧放電ランプ。
【請求項５】
前記凸部の高さは、１０μｍ以上１００μｍ以下の範囲内であることを特徴とする請求項１記載の高圧放電ランプ。
【請求項６】
前記凸部と前記電極の埋設部分における前記凸部以外の部分との結晶構造が異なることを特徴とする請求項１記載の高圧放電ランプ。
【請求項７】
前記凸部は、略円錐形状であることを特徴とする請求項１記載の高圧放電ランプ。
【請求項８】
前記凸部は、酸性溶液で処理された高融点の金属粒子であることを特徴とする請求項１記載の高圧放電ランプ。
【請求項９】
前記金属粒子が、モリブデン、タングステン、およびレニウムからなる群より選ばれる１以上の高融点の金属粒子であることを特徴とする請求項８に記載の高圧放電ランプ。
【請求項１０】
前記酸性溶液が、過酸化水素水、フッ酸、硝酸、王水、およびフッ硝酸からなる群より選ばれる１以上の酸性溶液であることを特徴とする請求項８記載の高圧放電ランプ。
【請求項１１】
前記電極の埋設部分には、内壁面に前記高融点の金属粒子が塗布されたガラス製の細管が嵌め込まれていることを特徴とする請求項８記載の高圧放電ランプ。
【請求項１２】
請求項１記載の高圧放電ランプと、前記高圧放電ランプからの射出光が前記反射面によって反射されるように前記高圧放電ランプが内部に取り付けられた、凹状の反射面を有する反射鏡とを備えることを特徴とするランプユニット。
【請求項１３】
請求項１２に記載のランプユニットと、前記ランプユニットからの照明光が変調して光学像を形成する光学ユニットと、
前記光学像を拡大投射する投射装置とを備えることを特徴とする投射型画像表示装置。
【請求項１４】
内部に放電空間を有する発光部と当該発光部に連設された封止部とを有するガラス製の発光管と、一端部が前記放電空間内に対向配置された一対の電極と、当該電極の他端部に接続された状態で前記封止部内に埋設された金属箔と、を備えた高圧放電ランプであって、
前記金属箔に少なくとも一つの凸部が形成されており、
前記凸部は、平均粒径が１μｍ以上１００μｍ以下の範囲内の金属粒子であることを特徴とする高圧放電ランプ。
【請求項１５】
（ａ）内部に放電空間を有する発光部と当該発光部に連設された封止部とを有するガラス製の容器を準備する工程と、
（ｂ）本体部および表面に酸性溶液で処理された高融点の金属粒子が点在する棒状部を備えた電極を準備する工程と、
（ｃ）前記本体部が前記発光部の内部に突出するように、前記封止部に対して前記棒状部を挿入する工程と、
（ｄ）前記封止部を加熱溶解させた状態で圧接することにより、前記棒状部を封止する工程と、を有する、ことを特徴とする高圧放電ランプの製造方法。
【手続補正３】
【補正対象書類名】図面
【補正対象項目名】全図
【補正方法】変更
【補正の内容】
【図１】
2010140379.tif 000031
【図２】
2010140379.tif 000032
【図３】
2010140379.tif 000033
【図４】
2010140379.tif 000034
【図５】
2010140379.tif 000035
【図６】
2010140379.tif 000036
【図７】
2010140379.tif 000037
【図８】
2010140379.tif 000038
【図９】
2010140379.tif 000039
【図１０】
2010140379.tif 000040
【図１１】
2010140379.tif 000041
【図１２】
2010140379.tif 000042
【図１３】
2010140379.tif 000043
【図１４】
2010140379.tif 000044
【図１５】
2010140379.tif 000045
【図１６】
2010140379.tif 000046
【図１７】
2010140379.tif 000047
【図１８】
2010140379.tif 000048
【図１９】
2010140379.tif 000049
【図２０】
2010140379.tif 000050
【図２１】
2010140379.tif 000051
【図２２】
2010140379.tif 000052
【図２３】
2010140379.tif 000053
【図２４】
2010140379.tif 000054
【図２５】
2010140379.tif 000055
【図２６】
2010140379.tif 000056
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
内部に放電空間を有する発光部と当該発光部に連設された封止部とを有するガラス製の発光管と、一端部が前記放電空間内に対向配置され他端部が金属箔と接続された状態で前記封止部内に埋設された一対の電極と、を備えた高圧放電ランプであって、
前記一対の電極の埋設部分に少なくとも一つの凸部が形成されており、前記凸部は、酸性溶液で処理された高融点の金属粒子であり、かつ、前記電極の埋設部分における電極軸心方向両端領域の少なくとも一方に形成されていることを特徴とする高圧放電ランプ。
【請求項２】
前記凸部は、点在していることを特徴とする請求項１記載の高圧放電ランプ。
【請求項３】
前記凸部の高さは、前記電極の埋設部分における前記凸部以外の部分の表面粗さの最大高さＲmaxよりも高いことを特徴とする請求項１または２に記載の高圧放電ランプ。
【請求項４】
前記凸部の高さは、１０μｍ以上１００μｍ以下の範囲内であることを特徴とする請求項１〜３のいずれか１項に記載の高圧放電ランプ。
【請求項５】
前記凸部と前記電極の埋設部分における前記凸部以外の部分との結晶構造が異なることを特徴とする請求項１〜４のいずれか１項に記載の高圧放電ランプ。
【請求項６】
前記凸部は、略円錐形状であることを特徴とする請求項１〜５のいずれか１項に記載の高圧放電ランプ。
【請求項７】
前記金属粒子が、モリブデン、タングステン、およびレニウムからなる群より選ばれる１以上の高融点の金属粒子であることを特徴とする請求項１〜６のいずれか１項に記載の高圧放電ランプ。
【請求項８】
前記酸性溶液が、過酸化水素水、フッ酸、硝酸、王水、およびフッ硝酸からなる群より選ばれる１以上の酸性溶液であることを特徴とする請求項１〜７のいずれか１項に記載の高圧放電ランプ。
【請求項９】
前記電極の埋設部分には、内壁面に前記高融点の金属粒子が塗布されたガラス製の細管が嵌め込まれていることを特徴とする請求項１〜８のいずれか１項に記載の高圧放電ランプ。
【請求項１０】
請求項１〜９のいずれか１項に記載の高圧放電ランプと、
前記高圧放電ランプからの射出光が前記反射面によって反射されるように前記高圧放電ランプが内部に取り付けられた、凹状の反射面を有する反射鏡とを備えることを特徴とするランプユニット。
【請求項１１】
請求項１０に記載のランプユニットと、
前記ランプユニットからの照明光が変調して光学像を形成する光学ユニットと、
前記光学像を拡大投射する投射装置とを備えることを特徴とする投射型画像表示装置。
【請求項１２】
内部に放電空間を有する発光部と当該発光部に連設された封止部とを有するガラス製の発光管と、一端部が前記放電空間内に対向配置された一対の電極と、当該電極の他端部に接続された状態で前記封止部内に埋設された金属箔と、を備えた高圧放電ランプであって、
前記金属箔に少なくとも一つの凸部が形成されていることを特徴とする高圧放電ランプ。
【請求項１３】
（ａ）内部に放電空間を有する発光部と当該発光部に連設された封止部とを有するガラス製のを準備する工程と、
（ｂ）本体部および表面に酸性溶液で処理された高融点の金属粒子が点在する棒状部を備えた電極を準備する工程と、
（ｃ）前記本体部が前記発光部の内部に突出するように、前記封止部に対して前記棒状部を挿入する工程と、
（ｄ）前記封止部を加熱溶解させた状態で圧接することにより、前記棒状部を封止する工程と、
を有する、ことを特徴とする高圧放電ランプの製造方法。
【手続補正２】
【補正対象書類名】明細書
【補正対象項目名】０００７
【補正方法】変更
【補正の内容】
【０００７】
上記の課題を解決するために、本発明の一態様に係る高圧放電ランプは、内部に放電空間を有する発光部と当該発光部に連設された封止部とを有するガラス製の発光管と、一端部が前記放電空間内に対向配置され他端部が金属箔と接続された状態で前記封止部内に埋設された一対の電極と、を備えた高圧放電ランプであって、前記一対の電極の埋設部分に少なくとも一つの凸部が形成されており、前記凸部は、酸性溶液で処理された高融点の金属粒子であり、かつ、前記電極の埋設部分における電極軸心方向両端領域の少なくとも一方に形成されていることを特徴とする。
【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
内部に放電空間を有する発光部と当該発光部に連設された封止部とを有するガラス製の発光管と、一端部が前記放電空間内に対向配置され他端部が金属箔と接続された状態で前記封止部内に埋設された一対の電極と、を備えた高圧放電ランプであって、
前記一対の電極の埋設部分に少なくとも一つの凸部が形成されており、前記凸部は、酸性溶液で処理された高融点の金属粒子であり、かつ、前記電極の埋設部分における電極軸心方向両端領域の少なくとも一方に形成されていることを特徴とする高圧放電ランプ。
【請求項２】
前記凸部は、点在していることを特徴とする請求項１記載の高圧放電ランプ。
【請求項３】
前記凸部の高さは、前記電極の埋設部分における前記凸部以外の部分の表面粗さの最大高さＲmaxよりも高いことを特徴とする請求項１または２に記載の高圧放電ランプ。
【請求項４】
前記凸部の高さは、１０μｍ以上１００μｍ以下の範囲内であることを特徴とする請求項１〜３のいずれか１項に記載の高圧放電ランプ。
【請求項５】
前記凸部と前記電極の埋設部分における前記凸部以外の部分との結晶構造が異なることを特徴とする請求項１〜４のいずれか１項に記載の高圧放電ランプ。
【請求項６】
前記凸部は、略円錐形状であることを特徴とする請求項１〜５のいずれか１項に記載の高圧放電ランプ。
【請求項７】
前記金属粒子が、モリブデン、タングステン、およびレニウムからなる群より選ばれる１以上の高融点の金属粒子であることを特徴とする請求項１〜６のいずれか１項に記載の高圧放電ランプ。
【請求項８】
前記酸性溶液が、過酸化水素水、フッ酸、硝酸、王水、およびフッ硝酸からなる群より選ばれる１以上の酸性溶液であることを特徴とする請求項１〜７のいずれか１項に記載の高圧放電ランプ。
【請求項９】
前記電極の埋設部分には、内壁面に前記高融点の金属粒子が塗布されたガラス製の細管が嵌め込まれていることを特徴とする請求項１〜８のいずれか１項に記載の高圧放電ランプ。
【請求項１０】
請求項１〜９のいずれか１項に記載の高圧放電ランプと、
前記高圧放電ランプからの射出光が前記反射面によって反射されるように前記高圧放電ランプが内部に取り付けられた、凹状の反射面を有する反射鏡とを備えることを特徴とするランプユニット。
【請求項１１】
請求項１０に記載のランプユニットと、
前記ランプユニットからの照明光が変調して光学像を形成する光学ユニットと、
前記光学像を拡大投射する投射装置とを備えることを特徴とする投射型画像表示装置。
【請求項１２】
内部に放電空間を有する発光部と当該発光部に連設された封止部とを有するガラス製の発光管と、一端部が前記放電空間内に対向配置された一対の電極と、当該電極の他端部に接続された状態で前記封止部内に埋設された金属箔と、を備えた高圧放電ランプであって、
前記金属箔に少なくとも一つの凸部が形成されており、前記凸部は、酸性溶液で処理された高融点の金属粒子であることを特徴とする高圧放電ランプ。
【請求項１３】
（ａ）内部に放電空間を有する発光部と当該発光部に連設された封止部とを有するガラス製の容器を準備する工程と、
（ｂ）本体部および表面に酸性溶液で処理された高融点の金属粒子が点在する棒状部を備えた電極を準備する工程と、
（ｃ）前記本体部が前記発光部の内部に突出するように、前記封止部に対して前記棒状部を挿入する工程と、
（ｄ）前記封止部を加熱溶解させた状態で圧接することにより、前記棒状部を封止する工程と、
を有する、ことを特徴とする高圧放電ランプの製造方法。
【手続補正２】
【補正対象書類名】明細書
【補正対象項目名】０００８
【補正方法】変更
【補正の内容】
【０００８】
上記の課題を解決するために、本発明の一態様に係る高圧放電ランプは、内部に放電空間を有する発光部と当該発光部に連設された封止部とを有するガラス製の発光管と、一端部が前記放電空間内に対向配置された一対の電極と、当該電極の他端部に接続された状態で前記封止部内に埋設された金属箔と、を備えた高圧放電ランプであって、前記金属箔に少なくとも一つの凸部が形成されており、前記凸部は、酸性溶液で処理された高融点の金属粒子であることを特徴とする。
【国際調査報告】
2010140379.tif 000057
2010140379.tif 000058
2010140379.tif 000059
2010140379.tif 000060
2010140379.tif 000061
2010140379.tif 000062
2010140379.tif 000063
2010140379.tif 000064